(57)【要約】      （修正有）【課題】湿し液に適合し且つ可変データ平版印刷適用においてセキュリティー情報を与えるために有用な、ある一定のフォトクロミックインク組成物を提供する。【解決手段】セキュリティー機能を基材にマーキングするためのプロセスであって、フォトクロミック材料および複数の硬化可能化合物を含み、約０．４から約０．６２までの容量平均ハンセン分画分散力パラメータ（ｆｄ）、約０．１から約０．３までの容量平均ハンセン分画極性パラメータ（ｆｐ）、および約０．２から約０．４までの容量平均ハンセン分画水素結合パラメータ（ｆｈ）を有するインク組成物を用いて前記基材上に画像を印刷することを含む、プロセス。【選択図】なし【特許請求の範囲】
【請求項１】
セキュリティー機能を基材にマーキングするためのプロセスであって、
フォトクロミック材料および複数の硬化可能化合物を含み、約０．４から約０．６２までの容量平均ハンセン分画分散力パラメータ（ｆｄ）、約０．１から約０．３までの容量平均ハンセン分画極性パラメータ（ｆｐ）、および約０．２から約０．４までの容量平均ハンセン分画水素結合パラメータ（ｆｈ）を有するインク組成物を用いて前記基材上に画像を印刷することを含む、プロセス。
【請求項２】
前記フォトクロミック材料が、スピロピラン、スピロオキサジン、スチルベン、芳香族アゾ化合物、ベンゾピラン、ナフトピラン、スピロジヒドロインドリジン、キノン、ペリミジンスピロシクロヘキサジエノン、ビオローゲン、フルギド、フルギミド、ジアリールエテン、トリアリールメタンまたはアニルである、請求項１に記載のプロセス。
【発明の詳細な説明】
【技術分野】
【０００１】
本開示は、湿し液に適合し且つ可変データ平版印刷適用においてセキュリティー情報を与えるために有用な、ある一定のフォトクロミックインク組成物に関する。本開示はまた、このようなインク組成物を、例えば可変平版印刷適用において使用する方法にも関する。
【背景技術】
【０００２】
オフセット平版は、今日の印刷の一般的な方法である。（本明細書中の目的について、用語「印刷」および「マーキング」は、相互交換可能である。）代表的な平版プロセスにおいて、印刷版（平らなプレート、シリンダの表面またはベルトなどであってもよい）が、疎水性／親油性材料から形成される「画像形成領域」および親水性／疎油性材料から形成される「非画像形成領域」を有するように形成される。画像形成領域は、印刷材料すなわちマーキング材料（例えば、インク）によって占められる最終プリント（すなわち、標的基材）の範囲に対応し、それに対して、非画像形成領域は、このマーキング材料によって占められていない最終プリントの範囲に対応する。親水性領域は、一般に、湿し液（ｄａｍｐｅｎｉｎｇ  ｆｌｕｉｄ）または湿し液（ｆｏｕｎｔａｉｎ  ｆｌｕｉｄ）と呼ばれる水ベースの液体（代表的には、水、少量のアルコール、他の添加剤および／または表面張力を低下させるための界面活性剤からなる）を受け入れ、そしてこの湿し液によって容易に湿らされる。疎水性領域は、湿し液を弾きインクを受け入れ、それに対し、親水性領域を覆う湿し液は、インクを弾くための液体の「解放層」を形成する。印刷版の親水性領域は、したがって、最終プリントの非印刷範囲、すなわち「非画像形成範囲」に対応する。
【０００３】
インクは、標的基材、例えば紙に直接転写されてもよく、または中間体表面、例えばオフセット印刷システムにおけるオフセット（すなわちブランケット）シリンダに適用されてもよい。オフセットシリンダは、標的基材（画像形成プレートの山から谷までの表面深度をいくぶん超える山から谷までの表面深度を有し得る）のテクスチャーに適合し得る表面を有する適合性被膜またはスリーブによって覆われる。また、オフセットブランケットシリンダの表面の粗度は、まだらなどの欠損なしに、印刷材料のより均一な層を標的基材へ運ぶことを助ける。オフセットシリンダから標的基材へ画像を転写するために、十分な圧力が、使用される。標的基材をオフセットシリンダと圧シリンダとの間に挟むことが、この圧力を提供する。
【０００４】
代表的な平版印刷およびオフセット印刷技術は、永久的なパターンを有するプレートを使用するので、例えば雑誌、新聞などの同じ画像の多数のコピー（すなわち、大部数の同一の印刷）を印刷する際にのみ有用である。しかし、これらは、印刷シリンダおよび／または画像形成プレートを取り除き、入れ替えることなしに、１つの頁から次の頁へ新たなパターンを作りそして印刷することはできない（すなわち、この技術は、例えばデジタル印刷システムの場合のように、画像が刷から刷へと変わる場合の真の高速可変データ印刷を提供できない）。さらに、永久的なパターンを有する画像形成プレートまたは画像形成シリンダの費用は、多数のコピーによって償却される。したがって、印刷コピーあたりの費用は、同じ画像の少部数印刷について、同じ画像の大部数印刷よりも高く、デジタル印刷システムのプリントとは対照的である。
【０００５】
したがって、最初に湿し液層で均一に被膜されたパターンなし再画像形成可能表面を使用する、可変データ平版と呼ばれる平版技術が、開発されている。湿し液の領域は、線源（例えば、レーザー光源）の焦点に曝し、ポケットを形成することによって除去される。それにより、湿し液の一時的なパターンが、パターンなし再画像形成可能表面にわたって形成される。この上に適用されたインクは、この湿し液の除去によって形成されたポケット内に保持される。次いで、インクを塗られた表面は、基材に接触させられ、インクは、湿し液層のポケットから基材へと転写する。次いで、湿し液は除去され、湿し液の新たな均一な層が、再画像形成可能表面に適用され、このプロセスは繰り返す。
【０００６】
包装産業において、所定の文書に認証を与え、および／またはその所定の文書の偽造を困難にするためのセキュリティー機能が益々必要とされるようになってきた。
【０００７】
本開示は、フォトクロミック材料および複数の硬化可能化合物を含む種々のインク組成物に関する。硬化可能化合物のそれぞれは、本明細書中で記載されるハンセン溶解度パラメータを有する。フォトクロミック材料は、本開示のインク組成物を用いて印刷される文書に対するセキュリティー機能として役立つ。
【０００８】
実施形態において、フォトクロミック材料および複数の硬化可能化合物を含むインク組成物が開示されるが、このインク組成物は、約０．４から約０．６２までの容量平均ハンセン分画分散力パラメータ（ｆｄ）、約０．１から約０．３までの容量平均ハンセン分画極性パラメータ（ｆｐ）、および約０．２から約０．４までの容量平均ハンセン分画水素結合パラメータ（ｆｈ）を有する。
【０００９】
セキュリティー機能を基材にマーキングするためのプロセスも開示する。本プロセスは、フォトクロミック材料および複数の硬化性化合物を含み、容量平均ハンセン分画分散力パラメータ（ｆｄ）が約０．４から約０．６２まで、容量平均ハンセン分画分散力パラメータ（ｆｐ）が約０．１から約０．３までであり、容量平均ハンセン分画分散力パラメータ（ｆｈ）が約０．２から約０．４までであるインク組成物を用いて基材上に画像を印刷することを含む。
【００１０】
本特許または出願ファイルは、色付きで作成される少なくとも１つの図面を含有する。カラー図面付きの特許または特許出願公開のコピーは、請求および必要料金の支払いに応じて特許庁より提供される。
【図面の簡単な説明】
【００１１】
以下は、図面の簡単な説明であり、本明細書中で開示される例示的な実施形態を説明する目的のものであって、これを限定する目的のものではない。
【図１】図１は、本開示のインク組成物が使用され得る可変平版印刷装置を図示する。
【図２】図２は、インク組成物において使用され得る種々の硬化可能化合物についてのハンセン溶解度パラメータを示すＴｅａｓプロットである。
【図３】図３は、種々の着色剤を入れたインク組成物についての表面張力データを示すグラフである。
【図４】図４は、定常光およびＵＶ光に曝露されたフォトクロミックインクを示す写真である。
【図５】図５は、対照インクを用いた３回の各パス後のプレートを示す写真である。
【図６】図６は、ＮＯＶＥＣ湿し液存在下での、対照インクの転写を示す写真である。
【図７】図７は、Ｄ４湿し液存在下での、対照インクの転写を示す写真である。
【図８】図８は、本開示のシアンフォトクロミックインクを用いた３回の各パス後のプレートを示す写真である。
【図９】図９は、Ｄ４湿し液の存在下での、シアンフォトクロミックインクの転写を示す写真である。
【発明を実施するための形態】
【００１２】
量に関連して使用される修飾語「約」は、言及された値を含み、文脈によって述べられる意味を有する（例えば、少なくとも特定の量の測定に伴う誤差程度を含む）。特定の値に使用される場合、その値をも開示するものとしてみなされるべきである。例えば、用語「約２」は、値「２」をも開示し、範囲「約２から約４まで」は、範囲「２から４まで」をも開示する。
【００１３】
本開示は、デジタルオフセット印刷プロセスにおける使用のために好適なインク組成物に関する。図１は、本開示のインク組成物が使用され得る可変平版のためのシステムを図示する。システム１０は、画像形成部材１２を備える。画像形成部材は、基材２２および再画像形成可能表面層２０を備える。この表面層は、画像形成部材の最外層であり、すなわち、画像形成部材の基材から最も遠い層である。ここで示されるように、基材２２は、シリンダの形状である；しかし、基材はまた、ベルト形態などであってもよい。表面層２０は、代表的には、シリコーン（例えば、メチルシリコーンもしくはフルオロシリコーン）であり、表面層のエネルギー吸収を増大させるために添加されたカーボンブラックを有し得る。
【００１４】
図示された実施形態において、画像形成部材１２は、半時計回りに回転し、何もない表面で始まる。第１の位置に置かれた湿し液サブシステム３０は、表面を湿し液３２で均一に湿らせ、均一且つ制御された厚みを有する層を形成する。理想的には、湿し液層は、約０．０５マイクロメートルと約１．０マイクロメートルとの間の厚みであり、均一であり、穴はない。下でさらに説明されるように、湿し液の組成物は、平坦化と層の厚みの均一性とを助ける。センサー３４、例えばインシチュ非接触レーザーグロスセンサーまたはインシチュ非接触レーザーコントラストセンサーが、層の均一性を確かめるために使用される。このようなセンサーは、湿し液サブシステム３０を自動化するために使用され得る。
【００１５】
光学的パターン形成サブシステム３６において、湿し液層は、エネルギー源（例えば、レーザー）に曝される。このエネルギー源は、層の部分に対して選択的にエネルギーを適用し、画像に沿って湿し液を蒸発させることによって、受容基材上に印刷されることが望まれるインク画像の「ネガティブ」潜像を作る。画像範囲は、インクが望まれる場所に作られ、非画像範囲は、湿し液が残る場所に作られる。ここで湿される、必要に応じたエアナイフ４４もまた、清潔で乾燥した空気の供給、制御された空気温度およびインク塗布前の埃汚染を減らすために、表面層２０にわたって気流を制御する。次いで、インク組成物が、インク塗布サブシステム４６を用いて画像形成部材に適用される。インク塗布サブシステム４６は、１つ以上の形成ローラー４６Ａ、４６Ｂの上でオフセットインク組成物を測るために、アニロックスローラーを用いる、「キーレス」システムから成ってもよい。インク組成物は、インク画像を形成するために、画像範囲に適用される。
【００１６】
レオロジー制御サブシステム５０は、インク画像を部分的に硬化するかまたは留め付けるために存在し得る。この硬化の源は、例えば、紫外線光放出ダイオード（ＵＶ−ＬＥＤ）５２であってもよく、これは、オプティクス５４を用いて所望のとおりに焦点を合わせられることが可能である。結合力および粘度を上げる別の方法は、インク組成物の冷却を用いる。これは、例えば、インク組成物が適用された後でインク組成物が標的基材に転写される前に、再画像形成可能表面にわたってジェット５８から冷空気を吹き付けることによって、なされ得る。あるいは、加熱エレメント５９が、第１温度を維持するために、インク塗布サブシステム４６の近くで使用され得、冷却エレメント５７が、より低い第２温度を維持するためにニップ１６の近くで使用され得る。
【００１７】
次いで、インク画像は、転写サブシステム７０において、標的基材すなわち受容基材１４に転写される。これは、記録媒体または受容基剤（例えば、紙）を、圧ローラー１８と画像形成部材１２との間のニップ１６を通過させることによって、達成される。最終受容基材１４は、例えば、紙、プラスチックまたは金属であり得る。
【００１８】
最後に、画像形成部材は、残留し得るインクまたは湿し液を取り除かれるべきである。この残渣の殆どは、エアナイフ７７を十分な気流と一緒に用いることにより、迅速に容易に除去することができる。残留し得るインクの除去は、クリーニングサブシステム７２において達成され得る。
【００１９】
図１に図示される装置は、インクを画像形成部材から紙へ直接転写するので、インクは、画像形成部材から完全に解放されなければならず、高速で高品質の印刷が可能であるはずであることに留意されたい。従来のオフセットインクは、画像形成部材と最終標的基材（すなわち、紙）との間の中間転写部材によって最もよく働くことが望まれる。従来のインクは、１つ以上の欠陥に苛まれる：湿し液における溶解度、画像形成部材上のシリコーン層の膨潤、画像形成部材からの劣悪な解放特性および限られた硬化性能。本開示のインク組成物は、画像形成部材において有用な特定の湿潤特性および解放特性を有し、そしてインク組成物はまた、非水性湿し液にも適合性である。
【００２０】
本開示のインク組成物は、フォトクロミック材料および複数の選択された硬化可能化合物および必要に応じた着色剤を含む。硬化可能化合物は、紫外線（ＵＶ）光下で硬化して、インクを最終受容基材上の場所に固定することができる。本フォトクロミック材料は、セキュリティー機能として役立つ。
【００２１】
最初に、本インク組成物は、フォトクロミック材料を含む。本明細書中で使用される場合のフォトクロミックは、例えば、適切な波長の放射に曝露された際に、第一の色状態から第二の色状態、例えば実質的に無色状態から有色状態への、可逆的変化を受ける材料を指す。したがってフォトクロミック効果（フォトクロミズム）は一般に、識別可能に異なる吸収スペクトル（色）を有する２つの状態間の化学種の可逆的変化であり、この変化は、活性化放射の作用によって少なくとも１つの方向で誘導される。フォトクロミズムを示す化学種は、分子またはイオンであり得、可逆的な状態変化は、２種類の分子間もしくはイオン間の変換、または２種類以上の種への単一分子もしくはイオンの解離であり得、この逆の変化は、このようにして形成される２種類以上の種の元の分子もしくはイオンへの再結合である。
【００２２】
色とは、例えば同じ電磁スペクトルの波長範囲内の総括吸収特性を指す。したがって、異なる色のインクは、互いに異なる色、すなわち吸収特性を示す。例えば、第一のインクは黄色を呈し、第二の異なる色のインクは、異なる色合いの黄色または完全に異なる色、例えばシアンまたはマゼンタなどを呈さねばならない。
【００２３】
第一の実施形態において、本フォトクロミックインクは、少なくとも１つの放射硬化可能成分と、少なくとも１つのフォトクロミック材料と、少なくとも１つの光開始剤と、任意の着色剤と、から構成される。
【００２４】
本フォトクロミック材料は、何らかの有効量で本インク組成物中に存在し得る。例えば、本フォトクロミック材料は、本インク組成物の、約１から約５０重量％、例えば約１から約１０重量％または約３から約１０重量％の量で本インク組成物中に存在し得る。
【００２５】
フォトクロミック材料として、耐疲労性が高い材料が使用され得る。これは特に、インクを硬化させるために使用されるＵＶ放射の波長を含む放射波長でフォトクロミック材料がフォトクロミズムを示す場合である。
【００２６】
フォトクロミック材料は、活性化放射への曝露時に色の可逆的変化を受ける。例えば、実質的に無色型のフォトクロミック化合物は、活性化放射、例えばＵＶ光への曝露後、視認できる色、例えば青、赤および黄色などを呈する異なる型の化合物への変換が起こる。したがって、インクにおいて、ＵＶ光への曝露後のフォトクロミック材料の有色型は、実質的に無色の画像を視認可能な色にし、有色インクにおいては、フォトクロミック材料を含有する有色インクが呈する色を変化させる。可視光、例えば日光または室内用照明器具（白色光）への曝露時、有色型のフォトクロミック材料は、実質的に無色型に戻る。通常、可視光の強度が強いほど、実質的に無色である型への逆反応が素早く起こる。
【００２７】
したがって、フォトクロミックまたはフォトクロミックインクは、例えば、活性化放射、例えば約１００ｎｍから約１１００ｎｍの波長を有する線源への曝露後に、フォトクロミック材料またはインクを、第一の色状態から、第一の色状態とは異なる第二の色状態に変化させる能力を指す。したがって、活性化放射は、紫外線（ＵＶ）、可視または赤外線領域であり得るが、ＵＶ領域（約１００ｎｍから約４００ｎｍ）の活性化放射の使用が最も一般的である。色または吸収挙動の変化は、活性化放射への曝露において即時に起こり得るかまたは何らかの活性化相完了後に起こり得る。フォトクロミックインクにより示される色の変化は、理想的には可逆的であるが、色の変化を検出可能とする時間、例えば約０．５秒から約１時間、１日、１週間以上の時間枠にわたり継続しなければならない。色の変化の可逆性または消色は、選択されるフォトクロミック材料に依存して、例えば加熱によって、第一の発色の場合とは異なる別個の波長への曝露（例えば太陽光放射またはその他の可視光、例えば室内用照明器具など）などによって、加速され得る。
【００２８】
フォトクロミック材料は、フォトクロミックインクで印刷された文書のフォトクロミック能がすぐに失われないよう、多数回、発色／脱色サイクルを受けることができることが望ましい。しかし、殆どのフォトクロミック材料における発色／脱色サイクルは化学的変換または反応を含むので、例えば望ましくない副反応の作用を通じ、長期間にわたり分解が起こり得る。フォトクロミック材料が受け得る発色／脱色サイクル回数が多いほど、材料の耐疲労性が高い。
【００２９】
本明細書中に記載のフォトクロミックインクは一般に、ＵＶ光への曝露時に硬化性である。インクを硬化させる際の曝露時間の長さは、フォトクロミック材料において色の変化が引き起こされるのに通常必要な時間よりも顕著に長いものであり得る。したがって、インクを硬化させる際の放射への曝露によって、硬化のために使用される放射波長で色の変化が起きるインクではフォトクロミック材料が顕著に分解され得る。したがって、インクの硬化において使用されるものと同じ波長を有する放射への曝露時に色の変化が起こるフォトクロミック材料を含有するインクの場合、フォトクロミック材料は高い耐疲労性を有する必要がある。高耐疲労性のフォトクロミック化合物とは、ある実施形態において、硬化放射への曝露によるフォトクロミックインクの硬化後に多数回の発色／脱色サイクルを依然として成し遂げるフォトクロミック化合物を指す。例えば、このフォトクロミック材料では、約１０回から約１０，０００，０００回、例えば約１０回から約１，０００，０００回または約２０回から約５００，０００回の発色／脱色サイクルが起こる。低耐疲労性化合物は、硬化放射への曝露後、フォトクロミック活性を示さない。低耐疲労性化合物の例は、例えば、硬化放射への曝露によって完全に分解される、１’，３’−ジヒドロ−１’，３’，３’−トリメチル−６−ニトロスピロ−［２Ｈ−１−ベンゾピラン−２，２’−（２Ｈ）−インドール］のような、幾つかのスピロピランである。しかし、他のスピロピラン化合物は、十分な耐疲労性を保持し得るので、それらは硬化後もフォトクロミック性について活性である。
【００３０】
したがって、光硬化後にフォトクロミック活性を示すよう十分な耐疲労性を有するあらゆるフォトクロミック化合物が、本明細書中に記載のインク組成物での使用に適切である。このフォトクロミック材料は、低分子であってもよいし、または場合によっては、例えば結合によって／側鎖として、またはポリマーの主鎖への包含によって、ポリマー構造に組み入れられてもよい。適切なフォトクロミック材料の例としては、ジアリールエテン；異方性分解が起こる化合物、例えばスピロピラン、スピロオキサジンなど；フルギドおよびフルギミド；シス−トランス異性化が起こる化合物、例えばスチルベン、芳香族アゾ化合物など；ベンゾピランおよびナフトピラン（クロメン）；ビスイミダゾール；スピロジヒドロインドリジン；キノン；ペリミジンスピロシクロヘキサジエノン；ビオローゲン；トリアリールメタン；アニル；およびその他が挙げられる。ジチエニルエテンおよびフルギドは、一般に熱双安定性を示す分子の例である。スピロピランおよびアザベンゼンは、フォトクロミック性およびサーモクロミック性の両方である分子の例である。２種類以上のフォトクロミック材料の混合物を何らかの適切な比率で一緒に使用し得る。
【００３１】
高耐疲労性を有する代表的なフォトクロミック材料は、式（１）を有し、下記で示されるような色変化反応が起こるジアリールエテンである：
【化１】
2013241009.tif 000002
式中、Ｚは独立に、Ｏ、ＳまたはＮＲであり；Ｒ１、Ｒ２、Ｒ３、Ｒ４、Ｒ５、Ｒ６、Ｒ７およびＲ８は独立に、水素、アルキル、アリール、アリールアルキル、ヘテロアリール、シリル、ニトロ、スルホ、シアノ、ハロゲン、アミン、ヒドロキシル、アルコキシ、アリールオキシ、アルキルチオ、アルキルスルホ、アリールチオ、アリールスルホ、アルデヒド、ケトン、エステル、アミド、カルボン酸、スルホン酸、置換アルキル、置換アリール、置換アリールアルキル、置換ヘテロアリール、置換アルコキシ、置換アリールオキシ、置換アルキルチオ、置換アルキルスルホ、置換アリールチオまたは置換アリールスルホであり、２個の隣接するＲ基が一緒に連結されて環を形成し得る。例えば、Ｒ２およびＲ３がフェニル環を形成し得、Ｒ６およびＲ７がフェニル環を形成し得ることが具体的に企図される。好ましい実施形態において、Ｒ７およびＲ８は環を形成する。例えば、Ｒ７およびＲ８は次の環を形成し得る：
【化２】
2013241009.tif 000003
【００３２】
特定の実施形態において、Ｒ１およびＲ４は独立に、アルキル、アルコキシまたはアリールである。
【００３３】
ジアリールエチレンの幾つかの具体例としては、１，２−ビス−（２，４−ジメチルチオフェン−３−イル）パーフルオロシクロペンテン；１，２−ビス−（３，５−ジメチルチオフェン−３−イル）パーフルオロシクロペンテン；１，２−ビス−（２，４−ジフェニルチオフェン−３−イル）パーフルオロシクロペンテンなどが挙げられる。フォトクロミック材料として本明細書中で使用可能なその他の適切なジアリールエテン化合物としては、下記で示されるものが挙げられる：
【化３】
2013241009.tif 000004
2013241009.tif 000005
【００３４】
具体的なジアリールエテンおよびジアリールエテンの可逆的色変化反応は次のとおりである：
【化４】
2013241009.tif 000006
この化合物は、太陽光または室内用照明器具（白色光）などの可視光曝露時の無色状態と、ＵＶ光曝露時の濃青色状態との間で入れ替わる。閉環またはこの化合物の有色型は、他のジアリールエテンと同じように暗所で熱安定性であるが、これは、可視光への曝露を防いだ場合、印刷された文書が非常に長時間、例えば約１０日から約６ヶ月以上にわたり有色状態を保持し得ることを意味する。
【００３５】
別のクラスの適切なフォトクロミック材料としては、一般式（２）のスピロピランまたはスピロオキサジンが挙げられる：
【化５】
2013241009.tif 000007
式中、ＸはＯまたはＳであり；Ｙは、−ＣＨ、ＮまたはＰであり；各Ｒ１、Ｒ２およびＲ３は独立に、水素、アルキル、アリール、アリールアルキル、ヘテロアリール、シリル、ニトロ、スルホ、シアノ、ハロゲン、アミン、ヒドロキシル、アルコキシ、アリールオキシ、アルキルチオ、アリールチオ、アルデヒド、ケトン、エステル、アミド、カルボン酸、スルホン酸、置換アルキル、置換アリール、置換アリールアルキル、置換ヘテロアリール、置換アルコキシ、置換アリールオキシ、置換アルキルチオまたは置換アリールチオであり；２個の隣接するＲ基が一緒に連結されて環を形成し得る。
【００３６】
ＸがＯであり、Ｙが−ＣＨである場合、式（２）はスピロピランである。式（２）は、ＸがＳであり、Ｙが−ＣＨである場合、スピロチオピランである。Ｙの位置の水素原子も置換され得ることに注意されたい。具体的なスピロピランとしては、スピロ［２Ｈ−１−ベンゾピラン−２，２’−インドリン］、スピロインドリノナフトピラン、スピロ［２Ｈ−１−ベンゾピラン−２，２’ベンゾチアゾリン］、スピロピラノピラン、アザ−スピロインドリノピラン、スピロ［２Ｈ−１−ベンゾピラン−２，２’−ベンゾオキサゾリン］、スピロ（キノリノピラン）およびスピロ（ピリジノピラン）が挙げられる。
【００３７】
式（２）は、ＸがＯであり、ＹがＮである場合、スピロオキサジンである。スピロオキサジンは一般に、スピロピランと比較して、より良好な耐疲労性を有する。具体的なスピロオキサジンとしては、スピロ［インドリン−２，３’−［３Ｈ］−ナフト［２，１−ｂ］−１，４−オキサジン］およびスピロ［２Ｈ−１，４−ベンゾオキサジン−２，２’−インドリンが挙げられる。
【００３８】
式（２）の具体的な代表的化合物は、式（２−ａ）として下記で示し、これも閉環型と開環型とを示す：
【化６】
2013241009.tif 000008
式中、各Ｒ５、Ｒ６、Ｒ７およびＲ８は、Ｒ１、Ｒ２およびＲ３に対して前述したものと同じ群から独立に選択され；ＸおよびＹは上述のとおりであり；ｍおよびｎは独立に０から４の整数であり；各Ｒは、水素を除きＲ１に対して前述したものと同じ群から独立に選択される。
【００３９】
スピロ［インドリン−２，３’−［３Ｈ］−ナフト［２，１−ｂ］−１，４−オキサジン］は次の式（２−ｂ）により表され得る：
【化７】
2013241009.tif 000009
式中、置換基は、１、３、４、５、６、７、１’、２’、５’、６’、７’、８’、９’または１０’位の１以上において存在し得る。
【００４０】
スピロスピロ［２Ｈ−１，４−ベンゾオキサジン−２，２’−インドリン］は、次の式（２−ｃ）により表され得る：
【化８】
2013241009.tif 000010
式中、置換基は、３、５、６、７、８、１’、４’、５’、６’および７’位などの１以上に存在し得る。具体例としては、１，３−ジヒドロ−１，３，３−トリメチルスピロ［２Ｈ−インドール−２，３’−［３Ｈ］ナフト［２，１−ｂ］−［１，４］オキサジン］、１，３−ジヒドロ−１，３，３−トリメチル−５−ニトロスピロ［２Ｈ−インドール−２，３’−［３Ｈ］ナフト［２，１−ｂ］−［１，４］オキサジン］、１，３−ジヒドロ−１，３，３−トリメチル−５，６’−ジニトロ−スピロ［２Ｈ−インドール−２，３’−［３Ｈ］ナフト［２，１−ｂ］−［１，４］オキサジン］、１，３−ジヒドロ−１，３，３−トリメチル−５−メトキシ、５’−メトキシ−スピロ［２Ｈ−インドール−２，３’−［３Ｈ］ナフト［２，１−ｂ］−［１，４］オキサジン］および１，３−ジヒドロ−１−エチル−３，３−ジメチル−５’−ニトロスピロ［２Ｈ−インドール−２，３’−［３Ｈ］ナフト［２，１−ｂ］−［１，４］オキサジン］が挙げられる。
【００４１】
フルギドおよびフルギミドの例としては、一般式（３）のものが挙げられる：
【化９】
2013241009.tif 000011
式中、Ｚは、ＯまたはＮＲであり；Ｒ１、Ｒ２、Ｒ３、Ｒ４、Ｒ５およびＲ６は独立に、水素、アルキル、アリール、アリールアルキル、ヘテロアリール、シリル、ニトロ、シアノ、ハロゲン、アミン、ヒドロキシル、アルコキシ、アリールオキシ、アルキルチオ、アリールチオ、アルデヒド、ケトン、エステル、アミド、カルボン酸、スルホン酸、置換アルキル、置換アリール、置換アリールアルキル、置換ヘテロアリール、置換アルコキシ、置換アリールオキシ、置換アルキルチオまたは置換アリールチオであり；２個の隣接するＲ基が一緒に連結されて環を形成し得る。ＺがＯである場合、式（１０）の化合物はフルギドである。ＺがＮＲである場合、式（１０）の化合物はフルギミドである。
【００４２】
適切なフルギドの具体例としては、１−（ｐ−メトキシフェニル）−エチリデン（イソプロピリデン）無水コハク酸；２−［１−（２，５−ジメチル−３−フリル）−２−メチルプロピリデン］−３−イソプロピリデン無水コハク酸；（１，２−ジメチル−４−イソプロピル−５−フェニル）−３−ピリルエチリデン（イソプロピリデン）無水コハク酸などが挙げられる。
【００４３】
スチルベンの例としては、式（４）のものが挙げられる：
【化１０】
2013241009.tif 000012
式中、各Ｒは独立に、アルキル、アリール、アリールアルキル、ヘテロアリール、シリル、ニトロ、シアノ、ハロゲン、アミン、ヒドロキシル、アルコキシ、アリールオキシ、アルキルチオ、アリールチオ、アルデヒド、ケトン、エステル、アミド、カルボン酸、スルホン酸、置換アルキル、置換アリール、置換アリールアルキル、置換ヘテロアリール、置換アルコキシ、置換アリールオキシ、置換アルキルチオまたは置換アリールチオであり；ｍおよびｎは独立に０から４の整数であり；２個のＲ基が一緒に連結されて環を形成し得る。ここでシス−およびトランス−異性体は異なる吸収スペクトルを有する。幾つかの実施形態において、シス型は無色または弱く発色しているものであり得、トランス型は異なる色であり得る。
【００４４】
スチルベンの具体例としては、スチルベン（置換基なし）、３−メチルスチルベン、４−メトキシスチルベン、３−メトキシスチルベン、４−アミノスチルベン、４−フルオロスチルベン、３−フルオロスチルベン、４−クロロスチルベン、３−クロロスチルベン、４−ブロモスチルベン、３−ブロモスチルベン、３−ヨードスチルベン、４−シアノスチルベン、３−シアノスチルベン、４−アセチルスチルベン、４−ベンゾイルスチルベン、４−フェナシルスチルベン、４−ニトロスチルベン、３−ニトロスチルベン、３−ニトロ−３’−メトキシスチルベン、３−ニトロ−４−ジメチルアミノスチルベン、４，４’−ジニトロスチルベン、４−ニトロ−４’−メトキシスチルベン、４−ニトロ−３’−メトキシスチルベン、４−ニトロ−４’−アミノスチルベン、４−ニトロ−４’−ジメチルアミノスチルベン、２，２’，４，４’，６，６’−ヘキサメチルスチルベン、α−メチルスチルベン、α，α’−ジメチルスチルベン、α，α’−ジフルオロスチルベン、α，α’−ジクロロスチルベン、２，４，６−トリメチルスチルベンなどが挙げられる。
【００４５】
芳香族アゾ化合物の例としては、式（５）のものが挙げられる：
【化１１】
2013241009.tif 000013
式中、Ａｒ１およびＡｒ２は独立に、アリール、置換アリール、ヘテロアリールまたは置換ヘテロアリールである。これらの芳香族基は、アルキル、アリール、アリールアルキル、ヘテロアリール、シリル、ニトロ、シアノ、ハロゲン、アミン、ヒドロキシル、アルコキシ、アリールオキシ、アルキルチオ、アリールチオ、アルデヒド、ケトン、エステル、アミド、カルボン酸またはスルホン酸基で置換され得る。
【００４６】
フォトクロミック性のアゾ化合物の具体例としては、アゾベンゼン、２−メトキシアゾベンゼン、２−ヒドロキシアゾベンゼン、４−ブロモアゾベンゼン、４−カルボメトキシアゾベンゼン、４−アセチルアゾベンゼン、４−カルボキシアゾベンゼン、４−シアノアゾベンゼン、４−エトキシアゾベンゼン、４−ジメチルアミノアゾベンゼン、４−アミノアゾベンゼン、４−トリメチルアンモニウムアゾベンゼン（アンモニウム陽イオンを付随する何らかの適切な陰イオンがある。）、４−ジメチルアミノ−４’−フェニルアゾベンゼン、４−ジメチルアミノ−４’−ヒドロキシアゾベンゼン、４，４’−ビス−（ジメチルアミノ）アゾベンゼン、４−ジメチルアミノ−４’−［１３−（ｐ−アミノフェニル）エチル］−アゾベンゼン、２，６−ジメチル−４−ヒドロキシアゾベンゼン、２，２’−４’，６，６’−ペンタメチル−４−ヒドロキシアゾベンゼン、２，２’，４’，６’−テトラクロロ−４−ヒドロキシアゾベンゼン、３−スルホナート−４−ヒドロキシアゾベンゼン、４，４’−ジクロロアゾベンゼン、４−メトキシ−３’−スルホナートアゾベンゼン、２，２’−アゾピリジン、２−フェニルアゾピリジン、６，６’−アゾキノリン、１−フェニルアゾナフタレン、１，１−アゾナフタレン、１−フェニルアゾ−４−ナフトール、１−フェニルアゾ−４−メトキシナフタレン、３−メチルアゾベンゼン、３−ニトロアゾベンゼン、３−メトキシアゾベンゼン、３−ヒドロキシアゾベンゼン、４−ヨードアゾベンゼン、４−メチルアゾベンゼン、４−アセチルアゾベンゼン、４−メトキシアゾベンゼン、４−ニトロアゾベンゼン、４−アセトアミドアゾベンゼン、４−ジメチルアミノ−４’−ｐ−アミノフェニルアゾベンゼン、４−ジメチルアミノ−４’−ｐ−アセトアミドフェニルアゾベンゼン、４−ジメチルアミノ−４’−ｐ−アミノベンジルアゾベンゼン、４−ジメチルアミノ−４’−酢酸水銀アゾベンゼン、４−ヒドロキシアゾベンゼン、２−メチル−４−ヒドロキシアゾベンゼン、４−ヒドロキシ−４’−メチルアゾベンゼン、２，６−ジメチル−２’，４’，６’−トリクロロ−４−ヒドロキシアゾベンゼン、４−ヒドロキシ−４’−クロロアゾベンゼン、２，２’−ジメトキシアゾベンゼン、３，３’−ジニトロアゾベンゼン、３，３’−ジメチルアゾベンゼン、４，４’−ジメチルアゾベンゼン、４，４’−ジメトキシアゾベンゼンなどが挙げられる。
【００４７】
クロメン（ベンゾピランおよびナフトピラン）の例としては、式（６）のものが挙げられる：
【化１２】
2013241009.tif 000014
式中、Ｒ１、Ｒ２、Ｒ３およびＲ４は独立に、水素、アルキル、アリール、アリールアルキル、ヘテロアリール、シリル、ニトロ、シアノ、ハロゲン、アミン、ヒドロキシル、アルコキシ、アリールオキシ、アルキルチオ、アリールチオ、アルデヒド、ケトン、エステル、アミド、カルボン酸、スルホン酸、置換アルキル、置換アリール、置換アリールアルキル、置換ヘテロアリール、置換アルコキシ、置換アリールオキシ、置換アルキルチオまたは置換アリールチオであり；ｍおよびｎは独立に０から４の整数であり；各Ｒは、水素を除き、Ｒ１に対して前述したものと同じ群から独立に選択され；２個のＲ基が一緒に連結されて環を形成し得る。Ｒ基が連結して環を形成することがない場合、式（４）の化合物はベンゾピランである。２個のＲ基が連結されて環を形成する場合、式（４）の化合物はナフトピランである。
【００４８】
適切なクロメンの具体例としては、３、３−ジフェニル−３Ｈ−ナフト［２，１−ｂ］ピラン；２−メチル−７，７−ジフェニル−７Ｈ−ピラノ−［２，３−ｇ］−ベンゾチアゾール；２，２’−スピロアダマンチリデン−２Ｈ−ナフト−［１，２−ｂ］ピランが挙げられるが、これらに限定されない。
【００４９】
ビスイミダゾールの例としては、式（７）のものが挙げられる：
【化１３】
2013241009.tif 000015
式中、Ｒ１、Ｒ２、Ｒ３、Ｒ４、Ｒ５およびＲ６は独立に、水素、アルキル、アリール、アリールアルキル、ヘテロアリール、シリル、ニトロ、シアノ、ハロゲン、アミン、ヒドロキシル、アルコキシ、アリールオキシ、アルキルチオ、アリールチオ、アルデヒド、ケトン、エステル、アミド、カルボン酸、スルホン酸、置換アルキル、置換アリール、置換アリールアルキル、置換ヘテロアリール、置換アルコキシ、置換アリールオキシ、置換アルキルチオまたは置換アリールチオである。
【００５０】
適切なフォトクロミック性のビスイミダゾールの具体例としては、２，２’，４，４’，５，５’−ヘキサフェニルビスイミダゾール、２，２’，４，４’，５，５’−ヘキサ−ｐ−トリル−ビスイミダゾール、２，２’，４，４’，５，５’−ヘキサ−ｐ−クロロフェニルビスイミダゾール、２，２’−ジ−ｐ−クロロフェニル−４，４’，５，５’−テトラフェニルビスイミダゾール、２，２’−ジ−ｐ−アニシル−４，４’，５，５’−テトラフェニルビスイミダゾールなどが挙げられるが、これらに限定されない。
【００５１】
スピロジヒドロインドリジンおよびテトラヒドロおよびヘキサヒドロインドリジンなどの関連系も適切なフォトクロミック材料である。スピロジヒドロインドリジンの例としては式（８）のものが挙げられる：
【化１４】
2013241009.tif 000016
式中、各Ｒは独立に、アルキル、アリール、アリールアルキル、ヘテロアリール、シリル、ニトロ、シアノ、ハロゲン、アミン、ヒドロキシル、アルコキシ、アリールオキシ、アルキルチオ、アリールチオ、アルデヒド、ケトン、エステル、アミド、カルボン酸、スルホン酸、置換アルキル、置換アリール、置換アリールアルキル、置換ヘテロアリール、置換アルコキシ、置換アリールオキシ、置換アルキルチオまたは置換アリールチオであり；ｍ、ｎおよびｐは独立に０から４の整数である。
【００５２】
適切なスピロジヒドロインドリジンの具体例としては、４，５−ジカルボメトキシ−３Ｈ−ピラゾール−（３−スピロ−９）−フルオレン；１’Ｈ−２’，３’−６トリカルボメトキシ−スピロ（フッ素−９−１’−ピロロ［１，２−ｂ］−ピリダジン］；１’Ｈ−２’，３’−ジシアノ−７−メトキシ−カルボニル−スピロ［フッ素−９，１’−ピロロ−［１，２−ｂ］−ピリジンなどが挙げられる。
【００５３】
フォトクロミック性のキノンの例としては、式（９）のものが挙げられる：
【化１５】
2013241009.tif 000017
式中、各ＲおよびＲ１は独立に、アルキル、アリール、アリールアルキル、ヘテロアリール、シリル、ニトロ、シアノ、ハロゲン、アミン、ヒドロキシル、アルコキシ、アリールオキシ、アルキルチオ、アリールチオ、アルデヒド、ケトン、エステル、アミド、カルボン酸、スルホン酸、置換アルキル、置換アリール、置換アリールアルキル、置換ヘテロアリール、置換アルコキシ、置換アリールオキシ、置換アルキルチオまたは置換アリールチオであり、Ｒ１は水素でもあり得；ｍおよびｎは独立に０から４の整数である。
【００５４】
フォトクロミック性のキノンの具体例としては、１−フェノキシ−２，４−ジオキシアントラキノン；６−フェノキシ−５，１２−ナフタセンキノン；６−フェノキシ−５，１２−ペンタセンキノン；１，３−ジクロロ−６−フェノキシ−７，１２−フタロイルピレンなどが挙げられる。
【００５５】
ペリミジンスピロシクロヘキサジエノンの例としては、式（１０）のものが挙げられる：
【化１６】
2013241009.tif 000018
式中、各Ｒは独立に、アルキル、アリール、アリールアルキル、ヘテロアリール、シリル、ニトロ、シアノ、ハロゲン、アミン、ヒドロキシル、アルコキシ、アリールオキシ、アルキルチオ、アリールチオ、アルデヒド、ケトン、エステル、アミド、カルボン酸、スルホン酸、置換アルキル、置換アリール、置換アリールアルキル、置換ヘテロアリール、置換アルコキシ、置換アリールオキシ、置換アルキルチオまたは置換アリールチオであり；ｍ、ｎおよびｐは独立に０から４の整数である。
【００５６】
フォトクロミック性のペリミジンスピロシクロヘキサジエノンの具体例としては、２，３−ジヒドロ−２−スピロ−４’−（２’，６’−ジ−ｔｅｒｔ−ブチルシクロヘキサジエン−２’，５’−オン）−ペリミジン；１−メチル−２，３−ジヒドロ−２−スピロ−４’−（２’，６’−ジ−ｔｅｒｔ−ブチルシクロヘキサジエン−２−’，５’−オン）−ペリミジン；２，３−ジヒドロ−２−スピロ−４’−［（４Ｈ）−２’−ｔｅｒｔ−ブチルナフタレン−１’−オン］ペリミジン；５，７，９−トリメチル−２，３−ジヒドロ−２−スピロ−４’−（２’，６’−ジ−ｔｅｒｔ−ブチルシクロヘキサジエン−２’，５’−オン）−ピリド−［４，３，２，ｄ，ｅ］キナゾリンが挙げられる。
【００５７】
ビオローゲンの例としては、式（１１）のものが挙げられる：
【化１７】
2013241009.tif 000019
式中、各Ｒ、Ｒ１およびＲ２は独立に、アルキル、アリール、アリールアルキル、ヘテロアリール、シリル、ニトロ、シアノ、ハロゲン、アミン、ヒドロキシル、アルコキシ、アリールオキシ、アルキルチオ、アリールチオ、アルデヒド、ケトン、エステル、アミド、カルボン酸、スルホン酸、置換アルキル、置換アリール、置換アリールアルキル、置換ヘテロアリール、置換アルコキシ、置換アリールオキシ、置換アルキルチオまたは置換アリールチオであり、Ｒ１およびＲ２は水素でもあり得；ｍおよびｎは独立に０から４の整数であり；Ｘは陰イオンである。適切な陰イオンの例としては、ハロゲン、トシラートおよびトリフラートが挙げられる。
【００５８】
適切なフォトクロミック性のビオローゲンの例としては、Ｎ，Ｎ’−ジメチル−４，４’−ビピリジニウムジクロリド；Ｎ，Ｎ’−ジエチル−４，４’−ビピリジニウムジブロミド；Ｎ−フェニル、Ｎ’−メチル−４，４，−ビピリジニウムジクロリドなどが挙げられるが、これらに限定されない。
【００５９】
トリアリールメタンの例としては、式（１２）のものが挙げられる：
【化１８】
2013241009.tif 000020
式中、各Ｒは独立に、アルキル、アリール、アリールアルキル、ヘテロアリール、シリル、ニトロ、シアノ、ハロゲン、アミン、ヒドロキシル、アルコキシ、アリールオキシ、アルキルチオ、アリールチオ、アルデヒド、ケトン、エステル、アミド、カルボン酸、スルホン酸、置換アルキル、置換アリール、置換アリールアルキル、置換ヘテロアリール、置換アルコキシ、置換アリールオキシ、置換アルキルチオまたは置換アリールチオであり；ｍ、ｎおよびｐは独立に０から４の整数である。
【００６０】
アニルの例としては式（１３）のものが挙げられる：
【化１９】
2013241009.tif 000021
式中、各ＲおよびＲ１は独立に、アルキル、アリール、アリールアルキル、ヘテロアリール、シリル、ニトロ、シアノ、ハロゲン、アミン、ヒドロキシル、アルコキシ、アリールオキシ、アルキルチオ、アリールチオ、アルデヒド、ケトン、エステル、アミド、カルボン酸、スルホン酸、置換アルキル、置換アリール、置換アリールアルキル、置換ヘテロアリール、置換アルコキシ、置換アリールオキシ、置換アルキルチオまたは置換アリールチオであり、Ｒ１は水素でもあり得；ｍおよびｎは独立に０から４の整数である。
【００６１】
先述のフォトクロミック材料のいずれかの混合物も使用することができる。
【００６２】
代替的な実施形態において、インクを硬化させるために使用されるＵＶ放射の波長とは異なる放射波長においてフォトクロミズムを示すフォトクロミック材料も使用し得る。インクのＵＶ硬化中、フォトクロミック材料がフォトクロミック性の色のシフトを生じさせる強いエネルギーに曝されないので、この実施形態においては耐疲労性の重要性は低いが、一方で、有用な回数、色変化に供され得る印刷画像を導き出すために耐疲労性はそれでもなお望ましい。
【００６３】
「アルキル」という用語は、炭素原子および水素原子のみから構成されるラジカルを指す。アルキルラジカルは飽和または不飽和であり得る。アルキルラジカルは直鎖状であるか、分枝鎖状であるか、または環状であってもよい。アルキルラジカルは一価または二価であり得、すなわち、１個または２個の異なる非水素原子と結合し得る。アルキルラジカルの例としては、メチル、エチル、ビニル、アリルおよびプロピニルが挙げられる。「アルカニル」という用語は、本明細書中で、飽和アルキルラジカル、すなわち−ＣｎＨ２ｎ＋１を指すために使用され得る。アルキルラジカルは、１から約３０個の炭素原子、約１から約２５個の炭素原子、約１から約１５個の炭素原子または約１から約１０個の炭素原子を含め、１から約５０個の炭素原子を有し得る。
【００６４】
「アリール」という用語は、炭素原子および水素原子のみから構成される芳香族ラジカルを指す。アリールが炭素原子の数字の範囲と結び付けられて記載される場合、置換芳香族ラジカルを含むものと解釈してはならない。例えば「６個から１０個の炭素原子を含有するアリール」という句は、フェニル基（６個の炭素原子）またはナフチル基（１０個の炭素原子）のみを指すものとして解釈されるべきであり、メチルフェニル基（７個の炭素原子）を含むものとして解釈してはならない。アリールラジカルは一価または二価であり得る。アリールラジカルは、約５個から約３０個の炭素原子（約５個から約２０個の炭素原子を含む。）を有し得る。
【００６５】
「アリールアルキル」という用語は、アルキルラジカルの一方の末端に位置するアリールラジカルを指す。代表的なアリールアルキルラジカルはベンジル（−ＣＨ２−Ｃ６Ｈ５）である。アリールアルキルラジカルは、全部で約６個から約５０個の炭素原子（約６個から約３０個の炭素原子を含む。）を有し得る。
【００６６】
「ヘテロアリール」という用語は、炭素原子、水素原子および１以上のヘテロ原子から構成される芳香族ラジカルを指す。この炭素原子およびヘテロ原子は、このラジカルの環式環またはバックボーンに存在する。このヘテロ原子は、Ｏ、ＳおよびＮから選択される。代表的なヘテロアリールラジカルとしては、チエニルおよびピリジルが挙げられる。ヘテロアリール基はアリール基の下位集合ではないことに注意されたい。ヘテロアリールラジカルは、約５個から約３０個の炭素原子（約５個から約２０個の炭素原子を含む。）を有し得る。
【００６７】
「シリル」という用語は、３個のラジカルがケイ素原子に連結されている四価ケイ素原子から構成されるラジカルを指す。この３個のラジカルは同じでもよいし、または異なってもよく、通常はアルキルである。ケイ素原子はこの分子に連結する。
【００６８】
「ニトロ」という用語は、ラジカル−ＮＯ２を指す。
【００６９】
「スルホ」という用語は、ラジカル−ＳＯ４−を指す。
【００７０】
「シアノ」という用語は、ラジカル−ＣＮを指す。
【００７１】
「ハロゲン」という用語は、フッ素、塩素、臭素、ヨウ素およびアスタチンを指す。
【００７２】
「アミン」という用語は、−ＮＲ２（式中、各Ｒは独立に水素またはアルキルである。）を指す。
【００７３】
「アルコキシ」という用語は、酸素原子に連結されているアルキルラジカル、すなわち−ＯＲを指す。アルコキシラジカルは、１個から約５０個の炭素原子（１個から約３０個の炭素原子を含む。）を有し得る。
【００７４】
「アリールオキシ」という用語は、酸素原子に連結されているアリールラジカルを指す。代表的なアリールオキシラジカルはフェノキシ（−Ｏ−Ｃ６Ｈ５）である。
【００７５】
「アルキルチオ」という用語は、硫黄原子に連結されているアルキルラジカル、すなわち−ＳＲを指す。アルキルチオラジカルは、１個から約５０個の炭素原子（１個から約３０個の炭素原子を含む。）を有し得る。
【００７６】
「アルキルスルホ」という用語は、硫酸基に連結されているアルキルラジカル、すなわちＲ−Ｏ−ＳＯ２−Ｏ−を指す。アルキルスルホラジカルは、全部で約１個から約５０個の炭素原子（約１個から約３０個の炭素原子を含む。）を有し得る。
【００７７】
「アリールチオ」という用語は、硫黄原子に連結されているアリールラジカルを指し、例えば−Ｓ−Ｃ６Ｈ５である。アリールチオラジカルは、全部で約５個から約３０個の炭素原子（約５個から約２０個の炭素原子を含む。）を有し得る。
【００７８】
「アリールスルホ」という用語は、硫酸基に連結されているアリールラジカル、すなわちＡｒ−Ｏ−ＳＯ２−Ｏ−を指す。アリールスルホラジカルは、約５個から約２０個の炭素原子を含め、全部で約５個から約３０個の炭素原子を有し得る。
【００７９】
「アルデヒド」という用語は、アルデヒド基で終わっているラジカル、例えば−Ｒ−ＣＨＯまたは−ＣＨＯを指す。
【００８０】
「ケトン」という用語は、２個のラジカルの間に位置し、ラジカルの一方を通じてその分子に連結されている「カルボニル基」、例えば−Ｒ１−ＣＯ−Ｒ２を指す。
【００８１】
「エステル」という用語は、式−Ｒ１−ＣＯＯ−Ｒ２または−Ｒ１−ＯＣＯ−Ｒ２のラジカルを指す。
【００８２】
「アミド」という用語は、式−Ｒ１−ＣＯ−ＮＲ２Ｒ３またはＲ２−ＮＲ３−ＣＯ−Ｒ１のラジカルを指す。
【００８３】
「カルボン酸」という用語は、カルボキシル基、例えば−ＣＯＯＨまたは−Ｒ−ＣＯＯＭ（式中、Ｍは何らかの適切な陽イオン、例えば水素、ナトリウムまたはカリウムなどである。）が終端をなすラジカルを指す。
【００８４】
「スルホン酸」という用語は、スルホン酸基、例えば−ＳＯ３Ｈまたは−Ｒ−ＳＯ３Ｈなどが終端をなすラジカルを指す。
【００８５】
「置換」という用語は、指定のラジカル上の少なくとも１つの水素原子が別の官能基で置換されていることを指す。アルキルラジカルは、シリル、ニトロ、スルホ、シアノ、ハロゲン、アミン、ヒドロキシル、アルデヒド、ケトン、エステル、アミド、カルボン酸またはスルホン酸基で置換され得る。アリール、アリールアルキル、ヘテロアリール、アルコキシ、アリールオキシ、アルキルチオ、アルキルスルホ、アリールチオおよびアリールスルホラジカルは、アルキル、シリル、ニトロ、スルホ、シアノ、ハロゲン、アミン、ヒドロキシル、アルコキシ、アリールオキシ、アルキルチオ、アルキルスルホ、アリールチオ、アリールスルホ、アルデヒド、ケトン、エステル、アミド、カルボン酸またはスルホン酸基で置換され得る。代表的な置換アルキル基はパーハロアルキル基であり、アルキル基の１以上の水素原子がハロゲン原子で置き換えられている。代表的な置換アリール基としては、メチルフェニルおよびメトキシフェニルが挙げられる。代表的な置換ヘテロアリール基としては３−メチルチエニルが挙げられる。
【００８６】
フォトクロミック材料は、あらゆる所望の量で本インク組成物中に存在し、通常は、本インク組成物の総重量に対して約０．００５から約５重量％（ｗｔ％）まで存在する。より具体的な実施形態において、フォトクロミック材料は、約０．０１から約２ｗｔ％の量で、存在する。
【００８７】
幾つかの実施形態において、本フォトクロミック材料は、定常光下で無色である。言い換えると、本フォトクロミック材料は透明である。これは、印刷したときに通常の読書灯下で無色に見えるが、紫外線（ＵＶ）光下に置いた場合に視認されるインク組成物を提供する。
【００８８】
インク組成物は、特定のハンセン溶解度パラメータを有する複数の硬化可能化合物も含む。ハンセン溶解度パラメータは、１つの材料が別の材料中に溶解し均一な溶液を形成するか否かを予測することを助けるために開発された。このパラメータはまた、互いに適合性でありおよび／または限定された溶解度を有する材料を同定するためにも使用され得る。
【００８９】
ヒルデブランド総溶解度パラメータは、３つのハンセンパラメータに分かれ得る：分散力パラメータ；極性パラメータ；および水素結合パラメータ。ヒルデブランド総溶解度パラメータと３つのハンセン溶解度パラメータとの間の関係性は、以下の等式によって決定される：
【数１】
2013241009.tif 000022
式中、∂ｔは、総可溶性パラメータである；∂ｄは、ハンセン分散力パラメータである；∂ｐは、ハンセン極性パラメータである；および∂ｈは、ハンセン水素結合ハンセンパラメータである。
【００９０】
三角Ｔｅａｓグラフにおいて、３つのハンセン溶解度パラメータは、１つのチャートで表される。そのためには、１つの有用なチャートにプロットされるために、ハンセン溶解度パラメータは、以下の等式にしたがう、正規化された（すなわち、分画）値でなければならない：
【数２】
2013241009.tif 000023
式中、ｆｄは、ハンセン分画分散力パラメータである；ｆｐは、分画極性パラメータである；およびｆｈは、分画水素結合パラメータである。３つの正規化されたパラメータの合計は、常に１となる。
【００９１】
本開示のインク組成物中の複数の硬化可能化合物における各化合物は、約０．４から約０．６２までのハンセン分画分散力パラメータ（ｆｄ）、約０．１から約０．３までのハンセン分画極性パラメータ（ｆｐ）、および約０．２から約０．４までのハンセン分画水素結合パラメータ（ｆｈ）を有する。これらの範囲内の分画溶解度パラメータを有する硬化可能化合物が本開示のインク組成物中に含まれる場合、インク組成物は、所望の湿潤特性および解放特性を有する。本明細書中でさらに説明されるように、驚くべきことに、この設計空間内の化合物が、デジタルオフセット平版のために有用な非水性湿し液と一緒の使用のために、最も適切であることが発見された。１または２のインクコンポーネントがこれらの好ましい範囲外の特性を有し得る場合、インクベース（着色剤を含まない）についての容量平均溶解度パラメータは、これらの範囲内であることが最良である。
【００９２】
所望のハンセン分画パラメータを有する好適な硬化可能化合物は、Ｓａｒｔｏｍｅｒから入手可能な幾つかを含む。
【００９３】
例えば、Ｓａｒｔｏｍｅｒ  ＣＮ２９４Ｅは、四官能性アクリル化ポリエステルオリゴマーである。ＣＮ２９４Ｅは、６０℃で９．３の比重と４，０００ｃｐｓの粘度とを有する透明な液体である。
【００９４】
別の例は、Ｓａｒｔｏｍｅｒ  ＳＲ−２５９であり、これは、ポリエチレングリコールジアクリラートである。ＳＲ−２５９は、２５℃で１．１２２の比重と２５℃で２５ｃｐｓの粘度と、４１．３ダイン／ｃｍの表面張力と、３０２ｇ／モルの分子量とを有する透明な液体である。
【００９５】
別の例は、Ｓａｒｔｏｍｅｒ  ＳＲ３０６Ｆであり、これは、トリプロピレングリコールジアクリラートである。ＳＲ３０６Ｆは、２５℃で１．０３８の比重と２５℃で１５ｃｐｓの粘度と、３３．３ダイン／ｃｍの表面張力と、３００ｇ／モルの分子量とを有する透明な液体である。
【００９６】
別の例は、Ｓａｒｔｏｍｅｒ  ＳＲ−４９２であり、これは、プロポキシル化トリメチロールプロパントリアクリラートである。ＳＲ−４９２は、２５℃で１．０５０の比重と２５℃で９０ｃｐｓの粘度と、３４．０ダイン／ｃｍの表面張力と、４７０ｇ／モルの分子量とを有する透明な液体である。
【００９７】
別の例は、Ｓａｒｔｏｍｅｒ  ＳＲ４５４であり、これは、エトキシル化トリメチロールプロパントリアクリラートである。ＳＲ４５４は、２５℃で１．１０３の比重と２５℃で６０ｃｐｓの粘度と、３９．６ダイン／ｃｍの表面張力と、４２８ｇ／モルの分子量とを有する透明な液体である。
【００９８】
別の例は、Ｓａｒｔｏｍｅｒ  ＳＲ−３６８Ｄであり、これは、トリス（２−ヒドロキシエチル）イソシアヌラートトリアクリラートである。ＳＲ−３６８Ｄは、２５℃で１．１５８の比重と２５℃で３３０ｃｐｓの粘度とを有する透明な液体である。
【００９９】
別の例は、Ｓａｒｔｏｍｅｒ  ＳＲ４４４であり、これは、ペンタエリトリトールトリアクリラートである。ＳＲ４４４は、２５℃で１．１６２の比重と２５℃で５２０ｃｐｓの粘度と、３９．０ダイン／ｃｍの表面張力と、２９８ｇ／モルの分子量とを有する透明な液体である。
【０１００】
別の例は、１，６−ヘキサンジイルビス［オキシ（２−ヒドロキシ−３，１−プロパンジイル）］ビスアクリラートである。この化合物は、２５℃で３７４．４３ｇ／モルの分子量と０．９４ｇ／ｍＬの密度とを有する。
【０１０１】
別の例は、グリセロール１，３−ジグリセロラートジアクリラートである。この化合物は、２５℃で４８４．５４ｇ／モルの分子量と１．１８ｇ／ｍＬの密度とを有する。
【０１０２】
本開示における使用を考慮され得る３種のさらなる硬化可能化合物は、Ｓａｒｔｏｍｅｒ  ＳＲ−３４８、ＳＲ−３４９およびＣＮ３０９である。Ｓａｒｔｏｍｅｒ  ＳＲ−３４８は、エトキシル化ビスフェノールＡジメタクリラートである。ＳＲ−３４８は、２５℃で１．１１９の比重と、２５℃で１０８２ｃｐｓの粘度と、４１．０ダイン／ｃｍの表面張力と、４５２ｇ／モルの分子量とを有する透明な液体である。Ｓａｒｔｏｍｅｒ  ＳＲ−３４９は、エトキシル化ビスフェノールＡジアクリラートである。ＳＲ−３４９は、２５℃で１．１４５の比重と、２５℃で１６００ｃｐｓの粘度と、４３．６ダイン／ｃｍの表面張力と、４６８ｇ／モルの分子量とを有する透明な液体である。Ｓａｒｔｏｍｅｒ  ＣＮ３０９は、脂肪族疎水性骨格に由来するアクリラートエステル、換言すれば脂肪族アクリラートエステルを含む。ＣＮ３０９は、２５℃で０．９２の比重と、７．６８ポンド／ガロンの密度と、２６．３ダイン／ｃｍの表面張力と、１５０センチポイズ（ｃｐｓ）の粘度と、６０℃で４０ｃｐｓの粘度とを有する透明な液体である。存在する場合、この脂肪族アクリラートエステルは、インク組成物の０から約２０ｗｔ％を超える（約９から約１２ｗｔ％を含む。）の量で存在し得る。
【０１０３】
特定の実施形態において、複数の硬化可能化合物における各化合物は、アクリラートであり、換言すると、少なくとも１つのアクリラート基（−Ｏ−ＣＯ−Ｃ（ＣＨ３）＝ＣＨ２）を含む。アクリラート基における炭素−炭素二重結合は、インク組成物の硬化の間、架橋のために利用可能である。
【０１０４】
硬化可能化合物は、任意の好適な硬化可能モノマー、オリゴマーまたはプレポリマーを含み得る。好適な材料の例としては、ラジカルに硬化可能なモノマー化合物、例えばアクリラートモノマー化合物およびメタクリラートモノマー化合物が挙げられ、これは、相変化インクキャリアとしての使用のために好適である。実施形態において、少なくとも１つのモノマー、オリゴマーまたはプレポリマーは、アクリラートモノマー、メタクリラートモノマー、多官能性アクリラートモノマー、多官能性メタクリラートモノマー、またはこれらの混合物もしくは組み合わせである。
【０１０５】
比較的非極性の固体アクリラートモノマーおよび固体メタクリラートモノマーの特定の例としては、例えば、ラウリルアクリラート、ラウリルメタクリラート、イソデシルアクリラート、イソデシルメタクリラート、オクタデシルアクリラート、ベヘニルアクリラート、シクロヘキサンジメタノールジアクリラートなど、ならびにこれらの混合物および組み合わせが挙げられる。
【０１０６】
非極性の液体アクリラートモノマーおよび液体メタクリラートモノマーの特定の例としては、例えば、イソボルニルアクリラート、イソボルニルメタクリラート、カプロラクトンアクリラート、２−フェノキシエチルアクリラート、イソオクチルアクリラート、イソオクチルメタクリラート、ブチルアクリラートなど、ならびにこれらの混合物および組み合わせが挙げられる。実施形態において、本明細書中の放射硬化可能固体インク組成物としては、さらに、イソボルニルアクリラート、イソボルニルメタクリラート、カプロラクトンアクリラート、２−フェノキシエチルアクリラート、イソオクチルアクリラート、イソオクチルメタクリラート、ブチルアクリラートなど、ならびにこれらの混合物および組み合わせからなる群より選択される非極性の液体アクリラートモノマーまたは液体メタクリラートモノマーである、少なくとも１種のモノマー、オリゴマーまたはプレポリマーが挙げられる。
【０１０７】
さらに、多官能性アクリラートならびにメタクリラートモノマーおよびメタクリラートオリゴマーは、反応性希釈剤として、ならびに硬化した画像の架橋密度を増大することにより硬化した画像の靭性を増強し得る材料として、相変化インクキャリアに含まれ得る。好適な多官能性アクリラートならびにメタクリラートモノマーおよびメタクリラートオリゴマーの例としては、（これらに限定されないが、）ペンタエリトリトールテトラアクリラート、ペンタエリトリトールテトラメタクリラート、１，２−エチレングリコールジアクリラート、１，２−エチレングリコールジメタクリラート、１，６−ヘキサンジオールジアクリラート、１，６−ヘキサンジオールジメタクリラート、１，１２−ドデカノールジアクリラート、１，１２−ドデカノールジメタクリラート、トリス（２−ヒドロキシエチル）イソシアヌラートトリアクリラート、プロポキシル化ネオペンチルグリコールジアクリラート（Ｓａｒｔｏｍｅｒ  Ｃｏ．Ｉｎｃ．からＳＲ  ９００３（登録商標）として入手可能である）、ヘキサンジオールジアクリラート、トリプロピレングリコールジアクリラート、ジプロピレングリコールジアクリラート、アミン修飾ポリエーテルアクリラート（ＰＯ  ８３  Ｆ（登録商標）、ＬＲ  ８８６９（登録商標）、および／またはＬＲ  ８８８９（登録商標）として入手可能である（全て、ＢＡＳＦ  Ｃｏｒｐｏｒａｔｉｏｎから入手可能である））、トリメチロールプロパントリアクリラート、グリセロールプロポキシラートトリアクリラート、ジペンタエリトリトールペンタアクリラート、ジペンタエリトリトールヘキサアクリラート、エトキシル化ペンタエリトリトールテトラアクリラート（Ｓａｒｔｏｍｅｒ  Ｃｏ．Ｉｎｃ．からＳＲ  ４９４（登録商標）として入手可能である）、など、ならびにこれらの混合物および組み合わせが挙げられる。
【０１０８】
特定のモノマー、オリゴマー、プレポリマーなどは、実施形態に重要ではないが、例えば、以下の１つ以上が挙げられ得る：アリルメタクリラート；テトラヒドロフルフリルメタクリラート；エチレングリコールジメタクリラート；１，３ブチレングリコールジアクリラート；１，４ブタンジオールジメタクリラート；トリプロピレングリコールジアセタートと混合されたウレタンアクリラート；２−（２−エトキシエトキシ）エチルアクリラート；ポリエチレングリコール（２００）ジアクリラート；ペンタエリトリトールテトラアクリラート；トリプロピレングリコールジアセタート；ラウリルメタクリラート；ラウリルアクリラート；２−フェノキシエチルアクリラート；ポリエチレングリコール（４００）ジアクリラート；ジ−トリメチロプロパンテトラアクリラート；トリス−（２ヒドロキシエチル）イソシアヌラートトリアクリラート；イソデシルアクリラート；ジペンタエリトリトールペンタアクリラート；エトキシル化（２０）トリメチロプロパントリアクリラート；ペンタエリトリトールトリアクリラート；プロポキシル化（３）トリメチロプロパントリアクリラート；トリデシルメタクリラート；エトキシル化（４）ペンタエリトリトールテトラアクリラート；イソボルニルアクリラート；ジプロピレングリコールジアクリラート；プロポキシル化ネオペンチルグリコールジアクリラート；アルコキシル化三官能性アクリラートエステル；三官能性メタクリラートエステル；三官能性アクリラートエステル；ペンタアクリラートエステル；メトキシポリエチレングリコール（３５０）モノメタクリラート；アルコキシル化シクロヘキサンジメタノールジアクリラート；アルコキシル化テトラヒドロフルフリルアクリラート；三官能性酸エステル；三官能性酸エステル；四官能性アクリラート化ポリエステルオリゴマー；疎水性アクリラートエステル；トリプロピレングリコールジアセタートと混合されたウレタンアクリラート；トリプロピレングリコールジアセタートと混合されたウレタンアクリラートと混合されたウレタンアクリラート；エトキシル化（３）トリメチロプロパンと混合されたトリアクリラートウレタンアクリラート；トリアクリラート；エトキシル化（４）ノニルフェノールアクリラートと混合されたウレタンアクリラート；１，６−ヘキサンジオールジアクリラートと混合されたウレタンアクリラート；イソボルニルアクリラートと混合されたウレタンアクリラート；六官能性ウレタンアクリラート；またはウレタンアクリラート。
【０１０９】
他の好適なモノマー、例えば一官能性の、二官能性の、三官能性の、またはより高次の官能性のモノマー（これらの幾つかは上述のものと同一であるかまたは類似する）は、以下のうち１以上を含み得る：
【表１】
2013241009.tif 000024
【表２】
2013241009.tif 000025
2013241009.tif 000026
【表３】
2013241009.tif 000027
【表４】
2013241009.tif 000028
【０１１０】
詳細な実施形態において、複数の硬化可能化合物としては、四官能性アクリラート化ポリエステル（例えば、ＣＮ２９４Ｅ）、ポリエチレングリコールジアクリラート（例えば、ＳＲ−２５９）またはトリプロピレングリコールジアクリラート（例えば、ＳＲ３０６Ｆ）が挙げられる。四官能性アクリラート化ポリエステルは、インク組成物の４０から約５５ｗｔ％まで（約４５から約５０ｗｔ％までを含む）の量で存在し得る。ポリエチレングリコールジアクリラートは、インク組成物の９から約１１ｗｔ％までの量で存在し得る。トリプロピレングリコールジアクリラートは、インク組成物の０から約１１ｗｔ％まで（約９から約１１ｗｔ％を含む）の量で存在し得る。一般に、複数の硬化可能化合物は、インク組成物の約４０から約９５ｗｔ％までを構成する。
【０１１１】
詳細な実施形態において、複数の硬化可能化合物としては、四官能性アクリラート化ポリエステルおよびポリエチレングリコールジアクリラートが挙げられる。時折、複数の硬化可能化合物は、四官能性アクリラート化ポリエステルおよびポリエチレングリコールジアクリラート、および必要に応じて脂肪族アクリラートエステル、および／またはトリプロピレングリコールジアクリラートから成ってもよい。
【０１１２】
上述されたように、インク組成物は、着色剤抜きで、上記ハンセン範囲内の容量平均溶解度パラメータをも有し得る。換言すると、本開示のインク組成物は、約０．４から約０．６２までの容量平均ハンセン分画分散力パラメータ（ｆｄ）と、約０．１から約０．３までの容量平均ハンセン分画極性パラメータ（ｆｐ）と、約０．２から約０．４までの容積平均ハンセン分画水素結合パラメータ（ｆｈ）とを有し得る。これらの平均分画パラメータは、まず、インク組成物のそれぞれの各化合物を容量分画を計算し、次いで、それぞれ分散力、極性および水素結合についての容量平均溶解度パラメータの各計算値を、この組成物の総溶解度パラメータに寄与させることによって決定され得る。次いで、分画コンポーネントを、上で規定されたこれらの平均値から計算する。
【０１１３】
他の化合物もまた、このインク組成物中に存在してもよく、架橋に関わるが、上述の分画溶解度パラメータは有さず、結果として、このような化合物は、上記複数の硬化可能化合物の範囲内とはみなされるべきではない。このような化合物の１つの例は、増粘剤として機能するポリエーテル修飾アクリル官能性ポリジメチルシロキサン（ＢＹＫ  ＵＶ−３５００として市販される）である。
【０１１４】
他の添加剤、例えば１種以上の分散剤、増粘剤、光開始剤および／または熱安定剤もまた、このインク組成物中に存在し得る。分散剤の例は、Ｌｕｂｒｉｚｏｌから入手可能なＳＯＬＳＰＥＲＳＥ  ３９０００である。増粘剤が、このインク組成物の粘度を調整するために使用され得る。増粘剤の例としては、ＢＹＫ  ＵＶ−３５００、Ｓｏｕｔｈｅｒｎ  Ｃｌａｙ  Ｐｒｏｄｕｃｔｓから入手可能な有機粘土である、ＣＬＡＹＴＯＮＥ  ＨＹ、およびＤｅｇｕｓｓａ製のＡＥＲＯＳＩＬ  ２００などのシリカタイプの材料が挙げられる。光開始剤の例としては、どちらもＣｉｂａ  Ｓｐｅｃｉａｌｔｙ  Ｃｈｅｍｉｃａｌｓから入手可能なＩＲＧＡＣＵＲＥ  １８４およびＩＲＧＡＣＵＲＥ  ８１９が挙げられる。ＩＲＧＡＣＵＲＥ  １８４は、１−ヒドロキシ−シクロヘキシル−フェニル−ケトンであり、２０４．３の分子量を有する。ＩＲＧＡＣＵＲＥ  ８１９は、ビス（２，４，６−トリメチルベンゾイル）−フェニルホスフィンオキシドであり、４１８．５の分子量を有する。安定剤の例としては、Ｃｉｂａ  Ｓｐｅｃｉａｌｔｙ  Ｃｈｅｍｉｃａｌｓから入手可能なＩＲＧＡＳＴＡＢ  ＵＶ  １０が挙げられ、これは、ＵＶ硬化可能組成物の分解を防ぐためのラジカルスカベンジャーとして作用する。分散剤は、インク組成物の約２から約１０ｗｔ％まで、または約３ｗｔ％から約７ｗｔ％まで、または約５ｗｔ％からの量で存在し得る。増粘剤は、インク組成物の約０．２から約５ｗｔ％までの量で存在し得る。光開始剤は、インク組成物の０から約１０ｗｔ％まで（約０．５から約１０ｗｔ％までを含む）の量で存在し得る。熱安定剤は、インク組成物の約０．１から約１ｗｔ％までの量で存在し得る。
【０１１５】
幾つかの実施形態において、本インク組成物は着色剤を含む。本明細書中で使用される場合、「着色剤」という用語は、色素、染料、量子ドット、それらの混合物などを含む。あらゆる染料または色素または量子ドットが選択され得るが、ただし、本インク組成物中で分散または溶解可能であり、他のインク成分と適合性であるものとする。着色剤は、あらゆる所望の量で本インク組成物中に存在し、一般的には、本インク組成物の総重量に対して約１０から約４０重量パーセント（ｗｔ％）の量で存在する。より具体的な実施形態において、着色剤は、本組成物の総重量に対して約１５から約３０ｗｔ％または約１９ｗｔ％から約２５ｗｔ％の量で存在する。様々な色素および染料が当技術分野で公知であり、数例挙げると、Ｃｌａｒｉａｎｔ、ＢＡＳＦおよびＣｉｂａなどの業者から市販されている。
【０１１６】
得られた本開示のインク組成物は、２５℃で約５，０００から約１，０００，０００センチポイズまでの粘度および５秒−１のずり速度を有し得る（約５，０００から約３００，０００センチポイズまで、または約１５，０００から約２５０，０００ｃｐｓまで、または約５，０００ｃｐｓから約７５，０００ｃｐｓまで、または約３０，０００ｃｐｓから約６０，０００ｃｐｓまでの粘度を含む）。
【０１１７】
得られた本開示のインク組成物は、２５℃で約２，０００から約９０，０００センチポイズまでの粘度および５０秒−１のずり速度を有し得る（約５，０００から約６５，０００ｃｐｓまでの粘度を含む）。
【０１１８】
ずり減粘指数、すなわちＳＨＩは、本開示において、ここでは５０秒−１および５秒−１の、２つの異なるずり速度におけるインク組成物の粘度の比として定義される。これは、ＳＨＩ（５０／５）と省略され得る。ＳＨＩ（５０／５）は、本開示のインク組成物について、約０．１０から約０．６０までまたは約０．３５から約０．５５までであってもよい。
【０１１９】
本開示のインク組成物はまた、２５℃で少なくとも約２５ダイン／ｃｍ（２５℃で約２５ダイン／ｃｍから約４０ダイン／ｃｍまでを含む）の表面張力をも有する。
【０１２０】
本開示のインク組成物は、多くの望ましい物理的特性および化学的特性を有する。これらは、これらが後に接触する材料、例えば湿し液、画像形成部材の表面層および最終受容基材に対し、適合性である。これらはまた、所望の湿潤特性および転写特性を有する。これらは、その場でＵＶ硬化され、固定され得る。これらはまた、本開示のインクが使用されることを企図される可変平板印刷装置に求められる流動学的な要件に適合する。加えて、克服が最も困難な問題の１つは、以前の画像のゴーストなしでデジタル画像形成を可能にするための、連続的なデジタル画像間の洗浄および廃棄物処理の必要性である。本開示のインクは、非常に高い転写効率を可能にするように設計されているため、洗浄および廃棄物処理に関する問題の多くを克服する。本開示のインク組成物はゲル化せず、その一方で単純混合により製造される通常のオフセットインクはゲル化し、相分離ゆえに使用できない。本インク組成物は、高い色素含量を含み得、デジタルオフセット印刷に好適な高い粘度を有し得る。
【０１２１】
最後に、これらのインク組成物は、偽造防止パッケージングを製造するために、カスタマイズされたデータを用いて高速且つ短時間運転でセキュリティー機能を印刷する能力を提供する。選択された放射に曝露されると、本フォトクロミック材料は目立つようになる。活性化照射への曝露をやめると、本フォトクロミック材料は非視認状態に戻る。偽造文書またはコピーにはフォトクロミック能が含まれないので、この特性は文書の認証において有用であり得る。また、文書に秘密情報を意図的に埋め込むこともでき、これは、活性化照射にその文書を曝露することを知っている者にのみ明らかになる。本フォトクロミック材料の２種類の状態間の変化は無限に、例えば約１０から約１億回以上、繰り返され得る。
【０１２２】
本開示のインク組成物は、米国特許出願第１３／４７４，１８５号（同時係属で出願された表題「Ｍｅｔｈｏｄｓ  Ｆｏｒ  Ｍａｎｕｆａｃｔｕｒｉｎｇ  Ｃｕｒａｂｌｅ  Ｉｎｋｓ  Ｆｏｒ  Ｄｉｇｉｔａｌ  Ｏｆｆｓｅｔ  Ｐｒｉｎｔｉｎｇ  Ａｐｐｌｉｃａｔｉｏｎｓ  Ａｎｄ  Ｔｈｅ  Ｉｎｋｓ  Ｍａｄｅ  Ｔｈｅｒｅｆｒｏｍ」、代理人整理番号２０１１０６６３−３９９５３９であり、本明細書中に完全に参照として組み込まれる）において開示される方法にしたがって、製造され得る。一般に、この方法は、以下を包含する：（ａ）少なくとも１種のモノマーまたはオリゴマーおよび少なくとも１種の分散剤を混合容器に添加すること；（ｂ）混合容器を加熱すること；（ｃ）少なくとも１種の開始剤または硬化剤および熱安定剤を混合の間に添加すること；（ｄ）撹拌しながら少なくとも１種の色素をゆっくりと添加し、色素を有する放射硬化可能インク組成物を生成させること；（ｅ）この色素を有する放射硬化可能インク組成物を、およそ室温まで冷ますこと；ならびに（ｆ）この色素を有する放射硬化可能インク組成物を粉砕し、組成物の粒子サイズを約１μｍ未満まで小さくして、色素を有する硬化可能インク組成物を調製すること。
【０１２３】
本開示のフォトクロミックインク組成物は、非フォトクロミックインクを使用した画像が生成された後、非フォトクロミックインクからの画像が生成される前に基材に適用され得、および／または、何らかの非フォトクロミックインクと同時に適用され得る。非フォトクロミックインク画像は、実質的に透明なフォトクロミックインク組成物と重ねて印刷され得る。本明細書中で開示される実質的に透明なフォトクロミックインク組成物は、非フォトクロミックインクを用いて印刷された画像の上に適用され得、定常光においてベース印刷が透明なフォトクロミックインクを通じて容易に見ることができるので、ベース印刷の色が重要ではないという点で有利である。本フォトクロミックインクは、非フォトクロミックインクから生成される画像の光沢と本フォトクロミックインクから生成される画像の光沢とが同様である場合、非フォトクロミックインクにより生成される視認可能な画像の外観に悪影響を与えない。
【０１２４】
本開示は、湿し液が疎水性でありインク組成物がいくぶん親水性である（少量の極性コンポーネントを有する）印刷システムを企図する。このシステムは、低い表面エネルギーを有する（主に分散性の特徴がある）画像形成部材表面と一緒に用いられ得る。したがって、これは、可変平板印刷において使用されるレーザーエネルギーに対する高温摩耗堅牢性を提供するシリコーン、フルオロシリコーンまたはＶｉｔｏｎ（登録商標）ベースのエラストマーである画像形成部材と共に働き得る。
【０１２５】
適切な化学を選択することにより、インクと湿し液との両方が画像形成部材の表面を湿すが、インクと湿し液とは互いに湿し合わないシステムを工夫することが可能である。このシステムはまた、残留インクの存在下で画像形成部材の表面を湿らせることについての親和性の高さを有することによって、画像形成部材表面から残留インクを実際に剥がすように、残留インクの存在下で湿し液を強力に支持するようにも設計可能である。換言すると、湿し液は、微視的なバックグラウンド欠陥（例えば、半径１μｍ未満）がその後の印刷に広がらないよう除去することができる。
【０１２６】
湿し液は、画像形成部材表面を湿すように、僅かに正の拡散係数を有するべきである。湿し液はまた、インクの存在下で拡散係数を維持できるべきであり、換言すると、湿し液は、インクよりも画像形成部材に近い表面エネルギー値を有する。これは、画像形成部材表面が、インクと比較して湿し液によって湿されると見積もらせ、何らかの残留インクを湿し液が剥がし、この表面にインクが付着するのを弾くことを可能にする。一方で、レーザーは、湿し液を除去しない。次に、インクは、粗度促進要因をもって（すなわち、表面上に湿し液非存在で）、空気中で画像形成部材を湿らせるべきである。この表面は、インクが１から２μｍの厚さで適用される際に、１μｍ未満の粗度を有し得ることに留意されるべきである。望ましくは、湿し液は、空気の存在下でインクを湿さない。換言すると、インク塗布ニップの出口における決壊は、インクと湿し液との境界において起こるべきであり、湿し液自体の中ではない。このように、湿し液は、インクが受容基材に転写された後、画像形成部材上に残留しない傾向にある。最後に、インクと湿し液とは化学的に非混和性であり、乳化混合物のみが存在し得ることもまた、望ましい。インクと湿し液とは、互いに緊切なα−β座標を有し得るが、異なるレベルの水素結合を有する化学コンポーネントを選択することは、多くの場合、ハンセン溶解度パラメータの相違を増大することによって、混和性を低減し得る。
【０１２７】
湿し液の役割は、画像形成およびインクの転写において、受容基材に対し選択性を提供することである。図１のインク供給源におけるインクドナーロールが湿し液層に接触する場合、インクは、乾燥した、すなわち湿し液に覆われていない画像形成部材上の範囲にのみ適用される。
【０１２８】
この点で、材料は、代表的に、材料の溶解度球の範囲内に溶解度がある場合、溶媒中に溶解性である。溶媒が材料の溶解度球範囲内にあるか否かは、材料の溶解度球の中央からの溶媒の距離が、以下の等式（１）にしたがう材料についての相互作用の半径未満であるか否かを計算することによって決定され得る：
【数３】
2013241009.tif 000029
式中、Ｒ（Ｓ−Ｐ）は、溶媒と材料の溶解度球の中央との間の距離（すなわち、半径）である；∂ｘｓは、溶媒についてのハンセンコンポーネントである；および∂ｘｍは、材料についてのハンセンコンポーネントである。Ｒもまた、相互作用の半径を表す。
【０１２９】
本開示において、湿し液は、等式（１）の溶媒に相当し、インク組成物は、等式（１）の材料に相当する。望ましくは、インク組成物は、湿し液中で不溶性であり、したがって、相互作用の半径は、可能な限り大きいことが好ましい。
【０１３０】
実施形態において、インク組成物は、少なくとも１種の硬化可能化合物を含み、これは、湿し液に対し１６よりも大きい相互作用の半径を有する。より特異的な実施形態において、相互作用の半径は、１８以上であるか、または２０以上である。
【０１３１】
本開示のインク組成物に適合性である湿し液は、揮発性ハイドロフルオロエーテル（ＨＦＥ）液または揮発性シリコーン液であることが企図される。これらの種類の液体は、蒸発に必要なエネルギーの量における利点、分散性／極性表面張力設計空間における望ましい特性、および一旦蒸発した後に残されるゼロ残渣のさらなる利益を提供する。ハイドロフルオロエーテルおよびシリコーンは、室温、すなわち２５℃で液体である。
【０１３２】
特定の実施形態において、揮発性ハイドロフルオロエーテル液は、式（Ｉ）の構造を有する：
【化２０】
2013241009.tif 000030
式中、ｍおよびｎは、独立して、１から約９までの整数である；ならびにｐおよびｑは、独立して、０から１９までの整数である。見てのとおり、一般に、酸素原子への２つの基の結合は、フルオロアルキル基である。
【０１３３】
特定の実施形態において、ｑは、ゼロであり、ｐは、ゼロではない。これらの実施形態において、式（Ｉ）の化合物の右側は、パーフルオロアルキル基になる。他の実施形態において、ｑはゼロであり、ｐは２ｍ＋１の値を有する。これらの実施形態において、式（Ｉ）の化合物の右側は、パーフルオロアルキル基であり、式（Ｉ）の化合物の左側は、アルキル基である。さらに他の実施形態において、ｐおよびｑの両方は、少なくとも１である。
【０１３４】
この点において、本明細書中で使用される用語「フルオロアルキル」は、完全に炭素原子および水素原子からなるラジカルをいい、ここで、水素原子の１つ以上は、フッ素原子で置換されていてもよく（すなわち、必ずしもそうである必要はない）、完全に飽和している。フルオロアルキルラジカルは、直鎖状であるか、分枝鎖状であるか、または環状であってもよい。アルキル基は、フルオロアルキル基と部分的にしか重複しないことに注意されたい。
【０１３５】
本明細書中で使用される用語「パーフルオロアルキル」は、完全に炭素原子およびフッ素原子からなるラジカルをいい、これは、完全に飽和していて、式−ＣｎＦ２ｎ＋１のものである。パーフルオロアルキルラジカルは、直鎖状であるか、分枝鎖状であるか、または環状であってもよい。パーフルオロアルキル基は、フルオロアルキル基の下位集合であり、アルキル基とみなしてはならず、むしろ置換アルキル基とみなすべきであることに留意されたい。
【０１３６】
特定の実施形態において、ハイドロフルオロエーテルは、式（Ｉ−ａ）〜（Ｉ−ｈ）のいずれか１つの構造を有する：
【化２１】
2013241009.tif 000031
【０１３７】
これらの式のうち、式（Ｉ−ａ）、（Ｉ−ｂ）、（Ｉ−ｄ）、（Ｉ−ｅ）、（Ｉ−ｆ）、（Ｉ−ｇ）および（Ｉ−ｈ）は、１つのアルキル基と１つのパーフルオロアルキル基とを有し、分枝鎖状または直鎖状のいずれかである。幾つかの用語において、これらはまた、分離ハイドロフルオロエーテルとも呼ばれる。式（Ｉ−ｃ）は、２つのフルオロアルキル基を含み、分離ハイドロフルオロエーテルとはみなされない。
【０１３８】
式（Ｉ−ａ）はまた、１，１，１，２，２，３，４，５，５，５−デカフルオロ−３−メトキシ−４−（トリフルオロメチル）ペンタンとしても知られ、ＣＡＳ＃  １３２１８２−９２−４を有する。これは、Ｎｏｖｅｃ（商標）７３００として市販されている。
【０１３９】
式（Ｉ−ｂ）はまた、３−エトキシ−１，１，１，２，３，４，４，５，５，６，６，６−ドデカフルオロ−２−（トリフルオロメチル）ヘキサンとしても知られ、ＣＡＳ＃  ２９７７３０−９３−９を有する。これは、Ｎｏｖｅｃ（商標）７５００として市販されている。
【０１４０】
式（Ｉ−ｃ）はまた、１，１，１，２，３，３−ヘキサフルオロ−４−（１，１，２，３，３，３−ヘキサフルオロプロポキシ）ペンタンとしても知られ、ＣＡＳ＃  ８７０７７８−３４−０を有する。これは、Ｎｏｖｅｃ（商標）７６００として市販されている。
【０１４１】
式（Ｉ−ｄ）はまた、メチルノナフルオロイソブチルエーテルとしても知られ、ＣＡＳ＃  １６３７０２−０８−７を有する。式（Ｉ−ｅ）はまた、メチルノナフルオロブチルエーテルとしても知られ、ＣＡＳ＃  １６３７０２−０７−６を有する。式（Ｉ−ｄ）と式（Ｉ−ｅ）との混合物は、Ｎｏｖｅｃ（商標）７１００として市販されている。これらの２種のアイソマーは、分離不能であり、本質的に同一な性質を有する。
【０１４２】
式（Ｉ−ｆ）はまた、１−メトキシヘプタフルオロプロパンまたはメチルパーフルオロプロピルエーテルとしても知られ、ＣＡＳ＃  ３７５−０３−１を有する。これは、Ｎｏｖｅｃ（商標）７０００として市販されている。
【０１４３】
式（Ｉ−ｇ）はまた、エチルノナフルオロイソブチルエーテルとしても知られ、ＣＡＳ＃  １６３７０２−０５−４を有する。式（Ｉ−ｈ）はまた、エチルノナフルオロブチルエーテルとしても知られ、ＣＡＳ＃  １６３７０２−０６−５を有する。式（Ｉ−ｇ）と式（Ｉ−ｈ）との混合物は、Ｎｏｖｅｃ（商標）７２００またはＮｏｖｅｃ（商標）８２００として市販されている。これら２種のアイソマーは、分離不能であり、本質的に同一な性質を有する。
【０１４４】
パーフルオロアルキル側鎖を有する環状芳香族骨格を有する類似の化合物が、使用され得る可能性もある。特に、式（Ａ）の化合物が、企図される：
【化２２】
2013241009.tif 000032
式中、Ａｒは、アリール基またはヘテロアリール基である；ｋは、１から約９までの整数である；そしてｔは、パーフルオロアルキル側鎖の数を示し、ｔは、１から約８までである。
【０１４５】
ヘキサフルオロ−ｍ−キシレン（ＨＦＭＸ）およびヘキサフルオロ−ｐ−キシレン（ＨＦＰＸ）は、低コストの湿し液として使用され得る式（Ａ）の有用な化合物であることが、特に企図される。ＨＦＭＸおよびＨＦＰＸは、式（Ａ−ａ）および（Ａ−ｂ）と図示される：
【化２３】
2013241009.tif 000033
フッ化湿し液の任意の共溶媒組み合わせが、望ましくない特性（例えば、低い発火温度）を抑制することを助けるために使用され得る。
【０１４６】
あるいは、湿し液溶媒は、揮発性のシリコーン液である。幾つかの実施形態において、この揮発性のシリコーン液は、式（ＩＩ）の構造を有する直鎖状シロキサンである。
【化２４】
2013241009.tif 000034
式中、Ｒａ、Ｒｂ、Ｒｃ、Ｒｄ、ＲｅおよびＲｆは、互いに独立して、水素、アルカニルまたはパーフルオロアルキルである；そしてａは、１から約５までの整数である。幾つかの具体的な実施例において、Ｒａ、Ｒｂ、Ｒｃ、Ｒｄ、ＲｅおよびＲｆは、全てアルキルである。より具体的な実施形態において、これらは全て、同じ長さのアルキル（すなわち、炭素原子の数が同じ）である。
【０１４７】
式（ＩＩ）の化合物の例としては、ヘキサメチルジシロキサンおよびオクタメチルトリシロキサンが挙げられ、これらは、以下で式（ＩＩ−ａ）および式（ＩＩ−ｂ）として図示される：
【化２５】
2013241009.tif 000035
【０１４８】
他の実施形態において、揮発性シリコーン液は、式（ＩＩＩ）の構造を有するシクロシロキサンである。
【化２６】
2013241009.tif 000036
式中、ＲｇおよびＲｈはそれぞれ独立して、水素、アルカニルまたはパーフルオロアルキルである；そしてｂは、３から約８までの整数である。幾つかの特定の実施形態において、Ｒｇ基およびＲｈ基の全ては、アルカニルである。より具体的な実施形態において、これらは、全て同じ長さのアルカニル（すなわち、炭素原子の数が同じ）である。
【０１４９】
式（ＩＩＩ）の化合物の例としては、オクタメチルシクロテトラシロキサン（ａｋａ  Ｄ４）およびデカメチルシクロペンタシロキサン（ａｋａ  Ｄ５）が挙げられ、これらは、以下に、式（ＩＩＩ−ａ）および（ＩＩＩ−ｂ）として図示される：
【化２７】
2013241009.tif 000037
【０１５０】
他の実施形態において、揮発性シリコーン液は、式（ＩＶ）の構造を有する分枝鎖状シロキサンである：
【化２８】
2013241009.tif 000038
式中、Ｒ１、Ｒ２、Ｒ３およびＲ４は、独立して、アルカニルまたは−ＯＳｉＲ１Ｒ２Ｒ３である。
【０１５１】
式（ＩＶ）の化合物の例は、メチルトリメチコンであり、メチルトリス（トリメチルシロキシ）シランとしても知られ、ＴＭＦ−１．５としてＳｈｉｎ−Ｅｔｓｕから市販され、式（ＩＶ−ａ）の構造と共に以下に示される：
【化２９】
2013241009.tif 000039
【０１５２】
上述のヒドロフルオロエーテル／全フッ素置換化合物のいずれも、互いに混和性である。任意の上述のシリコーンもまた、互いに混和性である。このことは、湿し液について、印刷性能または他の特徴、例えば沸点または発火温度を、最適に調整することを可能にする。これらのヒドロフルオロエーテルとシリコーン液との組み合わせは、本開示の範囲内であることが具体的に企図される。また、式（ＩＩ）、（ＩＩＩ）および（ＩＶ）のシリコーンは、ポリマーであるとはみなされず、むしろ正確な式が知られ得る別個の化合物であることにも注意されたい。
【０１５３】
特定の実施形態において、湿し液は、オクタメチルシクロテトラシロキサン（Ｄ４）とデカメチルシクロペンタシロキサン（Ｄ５）との混合物を含むことが企図される。大部分のシリコーンは、Ｄ４およびＤ５に由来し、これは、Ｒｏｃｈｏｗプロセスにおいて生成されるクロロシランの加水分解によって生成される。加水分解反応から蒸留されるＤ４対Ｄ５の比は、一般に、約８５重量％のＤ４対１５重量％のＤ５であり、この組み合わせは、共沸混合物である。
【０１５４】
特定の実施形態において、湿し液は、オクタメチルシクロテトラシロキサン（Ｄ４）とヘキサメチルシクロトリシロキサン（Ｄ３）との混合物を含むことを企図され、Ｄ３は、Ｄ３およびＤ４の総重量の３０％以下の量で存在する。この混合物の効果は、湿し液の薄層についての有効沸点を下げることである。
【０１５５】
本開示の揮発性のヒドロフルオロエーテル液および揮発性のシリコーン液は、低い蒸発熱、低い表面張力および良好な運動学的粘度を有する。
【０１５６】
本開示の局面は、以下の実施例を参照することによってさらに理解され得る。この実施例は実例であり、その実施形態を限定することを企図しない。
【実施例】
【０１５７】
実施例において使用される材料の記載が、ここで表５中に提供される。
【表５】
2013241009.tif 000040
［実施例１］
【０１５８】
最初に、ヒルデブランド溶解度パラメータアプローチを使用し、本明細書中で企図されるデジタルオフセット印刷システムに適合性である可能性が最も高い硬化可能モノマーおよび硬化可能オリゴマーを同定した。好適なインク成分のスクリーニングもまた、インク成分と湿し液との間の混合可能度を測定することによって行った。湿し液において、ＮＯＶＥＣ  ７６００を使用した。他のスクリーニング指標は、硬化可能性、表面張力、粘度および安全性を含んだ。
【０１５９】
９９の異なるモノマーおよびオリゴマー（すなわち、インク成分候補）を、以下の実験手順にしたがって試験し、そしてランク付けした。およそ同量（各０．５〜１ｍＬ）のモノマー／オリゴマーとＮｏｖｅｃ（商標）７６００とを、４ｍＬ容器中にピペットで入れた。容器を、手で激しく振った。次いで、混合可能度を、０〜３までの尺度で目視測定した。０は、混合不能であり迅速に分離する材料を表した。１は、ゆっくりと相分離を示した材料を表した。２は、相分離せずに濁った溶液を形成した材料を表した。２．５は、透明な溶液を形成するが、時間経過後に相分離の何らかの兆候を示した材料を表した。３は、混合可能な透明な溶液を形成する材料を表した。低い混合可能度がより望ましい。これは、インク成分の候補は、インク組成物中に含まれることが好適である場合があることを表した。
【０１６０】
次に、９つのインク成分の候補およびＮｏｖｅｃ（商標）７６００について、相互作用の半径を計算した。混合可能度を、各成分についての相互作用の半径の関数としてプロットした。混合可能度は、低い混合可能度または１６より大きい相互作用の半径を有する、硬化可能成分（または混合液）を選択することによって、最小化可能である。この基準に合う成分としては、Ｓａｒｔｏｍｅｒ  ＳＲ３４８およびＳａｒｔｏｍｅｒ  ＳＲ３４９が挙げられる。
【０１６１】
次に、種々のインク成分および湿し液のＴｅａｓプロットを、ハンセン分画パラメータを用いて図２に示すように作成した。幾つかのシリコーンもまた、画像形成システムにおいて使用される画像形成プレートのモデルである材料によって空間を占められることを示したことが見られる。予期しなかったことに、ＮＯＶＥＣ  ７６００と混和しないインク成分は、各分画溶解度パラメータについて狭い範囲内に収まったことが見出された。詳細には、分画分散コンポーネント（ｆｄ）についての最適範囲は、約０．４から約０．６までであることが見出された。分画極性コンポーネント（ｆｐ）についての最適範囲は、約０．１から約０．３までであることが見出された。最後に、分画水素結合コンポーネント（ｆｈ）についての最適範囲は、約０．２から約０．４までであることが見出された。これらのパラメータに合う好適なインク成分としては、Ｓａｒｔｏｍｅｒ  ＣＮ３０９、ＣＮ２９４Ｅ、ＳＲ−２５９、ＳＲ３０６Ｆ、ＳＲ−４９２、ＳＲ−３６８Ｄ、ＳＲ−３４８およびＳＲ−３４９が挙げられる。
【０１６２】
種々の材料についてのハンセン分画パラメータが、表６に列挙される。
【表６】
2013241009.tif 000041
【０１６３】
次に、多くの種々のＵＶ硬化可能インク組成物を、調合した。各成分の量および組成物の例の特性を、以下の表７Ａおよび表７Ｂに列挙する。
【表７Ａ】
2013241009.tif 000042
【表７Ｂ】
2013241009.tif 000043
【０１６４】
上述のインク組成物について、２５ｍｍの平行プレートおよびＡＲＥＳ  Ｇ２歪み制御レオメータを迅速な加熱／冷却のためのペルティエ温度制御システムと一緒に用いて、レオロジーのデータを得た。０．１から４００ｒａｄ／ｓの周波数および歪み初期値１０％で、自動歪み調整モード（ａｕｔｏ−ｓｔｒａｉｎ）にして２５℃での振動周波数掃引を行った。２５℃でのせん断流速度は０．１から５００  １／ｓであった。
【０１６５】
オフセットインクの表面張力は、非常に粘度が高いので、室温では測定が難しい。ウィルヘルミープレート法をＫｒｕｓｓ  Ｋ−１００テンシオメータと共に用いて表面張力を測定した。図３は、ＳＲ２５９によるシアンオフセットインクの希釈についての結果（７．５％色素含有および１０ｗｔ％色素含有）を示す。表面張力を、種々の温度で測定した。データを、対数関数的１０年データサンプリングを用いて、０．１から１２０秒まで収集した。最終点の平均を、図３に示す。これらの測定値を用いて、２５℃でオフセットインク中２１．６ｗｔ％の色素表面張力の外挿法により、３０ダイン／ｃｍから３８ダイン／ｃｍまでの表面張力を得た。
【０１６６】
本開示の硬化可能インクを、試験定着物上に画像形成した。特に、より粘度の低い、代表的には約３０，０００ｃｐｓ未満のインク、ならびにさらなる低粘度のモノマーを添加することによって調合した上記の濃縮物由来のインクについて、改善された画像形成性能が観察された。例えば、さらなるＳＲ３０６Ｆ（約２０重量％）でインクＣ１１Ｂをさらに希釈して、印刷の色特性を向上させた。ずり減粘指数（ＳＨＩ）は、性能を改善するために調整され得る。
［実施例２］
【０１６７】
表８で示される成分を混合することによって透明インクベースを調製した：
【表８】
2013241009.tif 000044
【０１６８】
次いでこの透明インクベースを用いてフォトクロミックインクを調製した。１００ｇの透明インクベースを下記で例示する２ｇのフォトクロミック化合物（ジチエニルエテン）と８０℃で３時間混合し、次に室温に冷却した（その結果、約２ｗｔ％フォトクロミックを有する組成物が得られた。）。このフォトクロミック化合物はＵＶ光での活性化時に青色になる。
【化３０】
2013241009.tif 000045
【０１６９】
次にフォトクロミック挙動についてフォトクロミックインクを評価した。このインクをゴム印上に置き、次いで紙基材上に転写した。ＵＶ  Ｆｕｓｉｏｎ  Ｆ３００Ｓ  Ｕｌｔｒａｖｉｏｌｅｔ  Ｌａｍｐ  Ｓｙｓｔｅｍを備えたＵＶ  Ｆｕｓｉｏｎ  ＬＣ−６Ｂ  Ｂｅｎｃｈｔｏｐ  Ｃｏｎｖｅｙｏｒを用いることによって、押印像を硬化させた。次に硬化させた像を可視光に曝露して、フォトクロミック化合物が確実に無色の非活性状態にあるようにした。
【０１７０】
ＵＶ光（３６５ｎｍ）に曝露した際の発色について、硬化させた像を試験した。図４は、フォトクロミックインクの像を示すが、この像の左側はＵＶ曝露から保護されており、画像の右側はＵＶ曝露下にあった。これら左右間で明らかな対比がある。この図面から、本インクが硬化し、ＵＶ硬化プロセスによってフォトクロミック成分が分解されず、ＵＶ光に曝露された際に本インクが有色状態に変化したことが確認された。変換の減衰または減退の明らかな兆候なく、ＵＶ光への曝露が多数回繰り返された。
【０１７１】
インク転写評価
次に、本フォトクロミックインクがフォトクロミック材料を含有しないインク組成物と同等のインク転写性能を示すか否かを判定するために、本フォトクロミックインクを評価した。転写性能評価に対して「合格」であることは、一般的には、デジタルオフセット技術に基づく「プリント・フィクスチャー（ｐｒｉｎｔ  ｆｉｘｔｕｒｅ）」における被験インクの良好な性能と結び付けられる。
【０１７２】
ゴム製インクローラー、湿し液を塗布するための綿棒、適合ゴム製加圧ローラーおよびＤＣＥＧ（デジタル・カラー・エリートグロス（ｄｉｇｉｔａｌ  ｃｏｌｏｕｒ  ｅｌｉｔｅ  ｇｌｏｓｓ））紙を用いて手作業による実験（ｈａｎｄ  ｅｘｐｅｒｉｍｅｎｔ）を介して評価を行った。使用したプレート材料は、１０％カーボンブラックを含有する東レのシリコーンから調製し、モールド（Ａｌｌｉｅｄプレート）を用いて約１μｍの表面粗度の質感を持たせた。このプレートは、良好な脱インキ性能を示したことから選択した。試験するために使用した湿し液はＮＯＶＥＣ  ７６００ヒドロフルオロエーテル（３Ｍより）およびオクタメチルシクロテトラシロキサン（Ｄ４）湿し液であった。
【０１７３】
インク転写手順は次のとおりであった。最初に、プレート表面をイソプロパノールで拭き、乾燥させた。湿し液による防御を評価する場合は、湿し液を綿棒で表面に幅の狭い薄い層として塗布した。次に、プラスチック製基材全体にインクを薄く広げ、次いでプレートに塗布した。湿し液を塗布した場合は、湿し液の上にインクを塗布した。次に、インク付きのプレート表面上に紙を置き、適合するゴム製加圧ローラーで紙の表面に３パス、中程度の圧力をかけた。次に、この紙をプレートから剥がした。
【０１７４】
インク転写の効率およびプレート表面上に残った残存インクを評価するために、インク転写手順を続けて３回繰り返した。インク塗布／防御／脱インキの結果は全て、東レプレート表面および主流のインク調合について評価した。３回のパスの後、プレート表面には殆どまたは全くインクは残存しないはずであり、３回目の転写では最初の転写よりも、示されるインクは顕著に少ないはずである。湿し液は、表面のインキ濡れを防ぎ、湿し液が塗布された領域でインク透き通しを完全に妨げるはずである。この性能は、続く開発に対して「合格」とみなされる。
［比較例］シアン色素を含有するフォトクロミック材料不含の主流インク
【０１７５】
対照とするために、シアン色素を含有し、フォトクロミック材料を含有しない主流インクを用いて最初にインク転写試験を行った。図５は、各パス（湿し液なし）後のインク転写を示す。このインクは良好に転写され、３回目のパス後、プレート表面上で検出できたインクは少量のみであった。
【０１７６】
湿し液存在下でのインク転写を図６（ＮＯＶＥＣ）および図７（Ｄ４）で示す。湿し液は非常に良好に機能し：プレートが湿し液を含有する領域で紙上にインクは転写されなかった。
［実施例］フォトクロミックインク
【０１７７】
次に、フォトクロミックインクを用いてインク転写試験を行った。図８は、各パス後（湿し液なし）のインク転写を示す。インクにＵＶを照射して発色させた。性能は、比較例の性能と同等であるかまたは比較例の性能よりも良好であった。３回目のパスで転写されたインクは僅かしかなかった。３回のパス後、プレート表面上に残った残存インクは僅かであるか全くなかった。
【０１７８】
湿し液存在下でのインク転写を図９（Ｄ４）で示す。インクにＵＶを照射して発色させた。同様に、Ｄ４湿し液は良好に機能し：プレートが湿し液を含有する領域で紙上にインクは転写されなかった。
【０１７９】
要約すると、インク転写試験から、本フォトクロミックインクが比較例と同等の画像転写特性を有することが示された。３回目のパス後、画像転写はごく僅かであり、湿し液で被覆した領域では紙へのインク転写はなかった。
【０１８０】
代表的な実施形態を参照して本開示を説明してきた。明らかに、先述の詳細な記載を読み、理解する際に、他の者は修飾および変更に気付くであろう。本開示は、全てのかかる修飾および変更が添付の特許請求の範囲およびそれらの同等物の範囲内に入る限り、それらを含むものと解釈されたい。
【図１】
2013241009.tif 000046
【図２】
2013241009.tif 000047
【図３】
2013241009.tif 000048
【図４】
2013241009.tif 000049
【図５】
2013241009.tif 000050
【図６】
2013241009.tif 000051
【図７】
2013241009.tif 000052
【図８】
2013241009.tif 000053
【図９】
2013241009.tif 000054